(57)【特許請求の範囲】
【請求項１】
金属キャリアの表面に剥離可能に金属箔を接触させてなるキャリア付金属箔の二つを、前記金属キャリア同士を積層させて得られる積層体において、前記金属箔の表面において平面視したときに、前記金属キャリアと前記金属箔との積層部分の外周および平面視した場合の前記金属箔の表面の少なくとも一部が樹脂で覆われており、前記金属箔の表面を覆う部分の樹脂の厚みが５μｍ以上である積層体。
【請求項２】
前記金属キャリア同士を、無機基板または金属板を介して、積層させて得られる請求項１に記載の積層体であって、以下の項目（３）〜（１０）をいずれか一つ以上満たす積層体：
（３）前記金属キャリアと金属箔とが、離型層を用いて貼り合わされている；
（４）少なくとも一つの前記キャリア付金属箔において前記金属キャリアと金属箔との間の剥離強度が０．５ｇｆ／ｃｍ以上２００ｇｆ／ｃｍ以下である；
（５）少なくとも一つの前記キャリア付金属箔において前記金属キャリアにおける金属箔と接する側表面の十点平均粗さ（Ｒｚ  ｊｉｓ）が、３．５μｍ以下である；
（６）少なくとも一つの前記キャリア付金属箔において２２０℃で３時間、６時間または９時間のうちの少なくとも一つの加熱後における、前記金属箔と前記金属キャリアとの剥離強度が、０．５ｇｆ／ｃｍ以上２００ｇｆ／ｃｍ以下である；
（７）厚みが８〜５００μｍである；
（８）孔が設けられている；
（９）直径０．０１ｍｍ〜１０ｍｍの孔が１〜１０箇所設けられている；
（１０）少なくとも一方の前記金属箔が銅箔または銅合金箔である。
【請求項３】
請求項１に記載の積層体であって以下の項目（１）〜（１０）をいずれか一つ以上満たす積層体：
（１）前記金属キャリア同士が、必要に応じて接着剤を介して、直接積層されている；
（２）前記金属キャリア同士が接合されている；
（３）前記金属キャリアと金属箔とが、離型層を用いて貼り合わされている；
（４）少なくとも一つの前記キャリア付金属箔において前記金属キャリアと金属箔との間の剥離強度が０．５ｇｆ／ｃｍ以上２００ｇｆ／ｃｍ以下である；
（５）少なくとも一つの前記キャリア付金属箔において前記金属キャリアにおける金属箔と接する側表面の十点平均粗さ（Ｒｚ  ｊｉｓ）が、３．５μｍ以下である；
（６）少なくとも一つの前記キャリア付金属箔において２２０℃で３時間、６時間または９時間のうちの少なくとも一つの加熱後における、前記金属箔と前記金属キャリアとの剥離強度が、０．５ｇｆ／ｃｍ以上２００ｇｆ／ｃｍ以下である；
（７）厚みが８〜５００μｍである；
（８）孔が設けられている；
（９）直径０．０１ｍｍ〜１０ｍｍの孔が１〜１０箇所設けられている；
（１０）少なくとも一方の前記金属箔が銅箔または銅合金箔である。
【請求項４】
請求項１〜３のいずれか一項に記載の積層体において、前記金属箔の表面において平面視したときに、前記金属キャリアと前記金属箔との積層部分の外周の全体にわたって樹脂で覆われてなる積層体。
【請求項５】
樹脂が熱硬化性樹脂を含む請求項１〜４のいずれか一項に記載の積層体。
【請求項６】
樹脂が熱可塑性樹脂を含む請求項１〜５のいずれか一項に記載の積層体。
【請求項７】
請求項１〜６のいずれか一項に記載の積層体において、前記樹脂の前記金属箔または前記金属キャリアの外側において、孔が設けられた積層体。
【請求項８】
請求項７に記載の積層体において、前記孔は直径０．０１ｍｍ〜１０ｍｍであり、１〜１０箇所設けられている積層体。
【請求項９】
請求項１〜８のいずれか一項に記載の積層体を、前記金属箔の表面において平面視したときに、前記金属キャリアと前記金属箔との積層面にて切断されている積層体。
【請求項１０】
請求項１〜９のいずれか一項に記載の積層体において、前記それぞれの金属箔の表面に樹脂を積層してなる多層積層体。
【請求項１１】
請求項１０に記載の多層積層体を、前記金属箔の表面において平面視したときに、前記金属キャリアと前記金属箔との積層面にて切断されている多層積層体。
【請求項１２】
請求項１０または１１に記載の積層体において、前記それぞれの樹脂の表面にさらに金属層を積層してなる多層積層体。
【請求項１３】
請求項１２に記載の積層体において、平面視した場合に前記金属層の面積が前記金属キャリアと前記金属箔との積層面の面積よりも大きい多層積層体。
【請求項１４】
請求項１２または１３に記載の多層積層体を、前記金属層の表面において平面視したときに、前記樹脂と、前記金属層との積層面にて切断されている多層積層体。
【請求項１５】
請求項１２または１３に記載の多層積層体において、前記積層体において貫通する孔が設けられた多層積層体。
【請求項１６】
請求項１５に記載の多層積層体を、前記金属層の表面において平面視したときに、前記樹脂と、前記金属層との積層面にて切断されている多層積層体。
【請求項１７】
請求項１６に記載の多層積層体において、前記孔よりも内側に、当該多層積層体全体を貫通する孔が設けられた多層積層体。
【請求項１８】
請求項１〜９のいずれか一項に記載の積層体あるいは請求項１０〜１７のいずれか一項に記載の多層積層体の少なくとも一つの金属箔の面方向に対して、樹脂又は金属層を１回以上積層することを含む多層金属張積層板の製造方法。
【請求項１９】
請求項１〜９のいずれか一項に記載の積層体あるいは請求項１０〜１７のいずれか一項に記載の多層積層体の少なくとも一つの金属箔の面方向に対して、樹脂、片面あるいは両面金属張積層板、請求項１〜９のいずれか一項に記載の積層体、請求項１０〜１７のいずれか一項に記載の多層積層体、樹脂基板付金属層、金属層、または以下の項目（Ａ−１）〜（Ａ−１５）をいずれか一つ以上満たす積層体もしくは以下の項目（Ａ−２６）〜（Ａ−３０）をいずれか一つ以上満たす多層積層体を１回以上積層することを含む多層金属張積層板の製造方法。
（Ａ−１）
金属キャリアの表面に剥離可能に金属箔を接触させてなるキャリア付金属箔の二つを、前記金属キャリア同士を積層させて得られる積層体であって前記二つのキャリア付金属箔の少なくとも一つにおいて前記金属キャリアと前記金属箔との間の剥離強度が０．５ｇｆ／ｃｍ以上２００ｇｆ／ｃｍ以下である積層体。
（Ａ−２）
金属キャリアの表面に剥離可能に金属箔を接触させてなるキャリア付金属箔の二つを、前記金属キャリア同士を積層させて得られる積層体であって前記二つのキャリア付金属箔の少なくとも一つにおいて２２０℃で３時間、６時間または９時間のうちの少なくとも一つの加熱後における、前記金属箔と前記金属キャリアとの剥離強度が、０．５ｇｆ／ｃｍ以上２００ｇｆ／ｃｍ以下である。
（Ａ−３）
金属キャリアの表面に剥離可能に金属箔を接触させてなるキャリア付金属箔の二つを、前記金属キャリア同士を積層させて得られる積層体であって、前記金属キャリアと前記金属箔とが、離型層を用いて貼り合わせてなり、前記離型層はＣｒ、Ｎｉ、Ｃｏ、Ｆｅ、Ｍｏ、Ｔｉ、Ｗ、Ｐ、Ｃｕ、Ａｌ、又はこれらの合金、またはこれらの水和物、またはこれらの酸化物、あるいは有機物の何れか一種以上を含む層であってかつ複数の層で構成されているか、または、前記離型層は前記金属キャリア側からＣｒ、Ｎｉ、Ｃｏ、Ｆｅ、Ｍｏ、Ｔｉ、Ｗ、Ｐ、Ｃｕ、Ａｌの元素群の内何れか一種の元素からなる単一金属層、又は、Ｃｒ、Ｎｉ、Ｃｏ、Ｆｅ、Ｍｏ、Ｔｉ、Ｗ、Ｐ、Ｃｕ、Ａｌの元素群から選択された一種以上の元素からなる合金層と、その上に積層されたＣｒ、Ｎｉ、Ｃｏ、Ｆｅ、Ｍｏ、Ｔｉ、Ｗ、Ｐ、Ｃｕ、Ａｌの元素群から選択された一種以上の元素の水和物若しくは酸化物または有機物からなる層とから構成されているか、または、
前記離型層は、前記金属キャリア側からＣｒ、Ｎｉ、Ｃｏ、Ｆｅ、Ｍｏ、Ｔｉ、Ｗ、Ｐ、Ｃｕ、Ａｌ、Ｚｎの元素群の内何れか一種の元素からなる単一金属層、あるいはＣｒ、Ｎｉ、Ｃｏ、Ｆｅ、Ｍｏ、Ｔｉ、Ｗ、Ｐ、Ｃｕ、Ａｌ、Ｚｎの元素群から選択された一種以上の元素からなる合金層、その次にＣｒ、Ｎｉ、Ｃｏ、Ｆｅ、Ｍｏ、Ｔｉ、Ｗ、Ｐ、Ｃｕ、Ａｌ、Ｚｎの元素群の内何れか一種の元素からなる単一金属層、あるいはＣｒ、Ｎｉ、Ｃｏ、Ｆｅ、Ｍｏ、Ｔｉ、Ｗ、Ｐ、Ｃｕ、Ａｌ、Ｚｎの元素群から選択された一種以上の元素からなる合金層とから構成されている積層体。
（Ａ−４）
前記金属キャリア同士を、必要に応じて接着剤を介して、直接積層させて得られる（Ａ−１）〜（Ａ−３）のいずれか一つに記載の積層体。
（Ａ−５）
前記金属キャリア同士が接合されている（Ａ−１）〜（Ａ−４）のいずれか一つに記載の積層体。
（Ａ−６）
前記金属キャリア同士を、無機基板または金属板を介して、積層させて得られる（Ａ−１）〜（Ａ−３）のいずれか一つに記載の積層体。
（Ａ−７）
前記金属キャリアと金属箔とが、離型層を用いて貼り合わせてなる（Ａ−１）〜（Ａ−６）のいずれか一つに記載の積層体。
（Ａ−８）
前記金属キャリアと金属箔との間の剥離強度が０．５ｇｆ／ｃｍ以上２００ｇｆ／ｃｍ以下である（Ａ−７）に記載の積層体。
（Ａ−９）
前記金属キャリアにおける金属箔と接する側表面の十点平均粗さ（Ｒｚ  ｊｉｓ）が、３．５μｍ以下である（Ａ−７）または（Ａ−８）に記載の積層体。
（Ａ−１０）
２２０℃で３時間、６時間または９時間のうちの少なくとも一つの加熱後における、金属箔と金属キャリアとの剥離強度が、０．５ｇｆ／ｃｍ以上２００ｇｆ／ｃｍ以下である（Ａ−７）〜（Ａ−９）のいずれか一つに記載の積層体。
（Ａ−１１）
厚みが８〜５００μｍである（Ａ−１）〜（Ａ−１０）のいずれか一つに記載の積層体。
（Ａ−１２）
（Ａ−１）〜（Ａ−１１）のいずれか一つに記載の積層体であって、孔が設けられた積層体。
（Ａ−１３）
（Ａ−１２）に記載の積層体であって、前記孔は直径０．０１ｍｍ〜１０ｍｍであり、１〜１０箇所設けられている積層体。
（Ａ−１４）
少なくとも一方の金属箔が銅箔または銅合金箔である（Ａ−１）〜（Ａ−１３）のいずれか一つに記載の積層体。
（Ａ−１５）
（Ａ−１）〜（Ａ−１４）のいずれか一つに記載の積層体において、前記金属箔の表面において平面視したときに、前記金属キャリアと前記金属箔との積層部分の外周の少なくとも一部が樹脂で覆われてなる積層体。
（Ａ−２６）
金属キャリアの表面に剥離可能に金属箔を接触させてなるキャリア付金属箔の二つを、前記金属キャリア同士を積層させて得られる積層体において、前記それぞれの金属箔の表面に板状樹脂を積層してなる多層積層体であって、平面視した場合の前記金属箔の面積をＳａとし、前記二つの板状樹脂の内、平面視した場合の面積が大きい前記板状樹脂の面積をＳｂとした場合、Ｓａ／Ｓｂが１．０未満である多層積層体。
（Ａ−２７）
（Ａ−２６）に記載の多層積層体において、平面視した場合の前記二つの板状樹脂が互いに接着している面積をＳｐとし、平面視した場合の前記二つの板状樹脂の内、面積が大きい方の板状樹脂の面積をＳｑとした場合、ＳｐとＳｑとの比Ｓｐ／Ｓｑが０．００１以上である多層積層体。
（Ａ−２８）
金属キャリアの表面に剥離可能に金属箔を接触させてなるキャリア付金属箔の二つを、前記金属キャリア同士を積層させて得られる積層体において、前記それぞれの金属箔の表面に板状樹脂を積層してなる多層積層体であって、平面視した場合の前記二つの板状樹脂が互いに接着している面積をＳｐとし、平面視した場合の前記二つの板状樹脂の内、面積が大きい方の板状樹脂の面積をＳｑとした場合、ＳｐとＳｑとの比Ｓｐ／Ｓｑが０．００１以上である多層積層体。
（Ａ−２９）
（Ａ−２６）〜（Ａ−２８）のいずれか一つに記載の多層積層体において、以下の項目（Ｂ−１１）〜（Ｂ−２１）をいずれか一つ以上満たす多層積層体：
（Ｂ−１１）前記積層体が前記金属キャリア同士を、必要に応じて接着剤を介して、直接積層させて得られる；
（Ｂ−１２）前記積層体において前記金属キャリア同士が接合されている；
（Ｂ−１３）前記積層体が前記金属キャリア同士を、無機基板または金属板を介して、積層させて得られる；
（Ｂ−１４）前記積層体において前記金属キャリアと金属箔とが、離型層を用いて貼り合わせてなる；
（Ｂ−１５）前記積層体において前記金属キャリアと金属箔との間の剥離強度が０．５ｇｆ／ｃｍ以上２００ｇｆ／ｃｍ以下である；
（Ｂ−１６）前記積層体において前記金属キャリアにおける金属箔と接する側表面の十点平均粗さ（Ｒｚ  ｊｉｓ）が、３．５μｍ以下である；
（Ｂ−１７）前記積層体において２２０℃で３時間、６時間または９時間のうちの少なくとも一つの加熱後における、金属箔と金属キャリアとの剥離強度が、０．５ｇｆ／ｃｍ以上２００ｇｆ／ｃｍ以下である；
（Ｂ−１８）前記積層体において厚みが８〜５００μｍである；
（Ｂ−１９）前記積層体において孔が設けられている；
（Ｂ−２０）前記積層体において直径０．０１ｍｍ〜１０ｍｍの孔が、１〜１０箇所設けられている；
（Ｂ−２１）前記積層体において少なくとも一方の金属箔が銅箔または銅合金箔である。
（Ａ−３０）
（Ａ−２６）〜（Ａ−２８）のいずれか一つに記載の多層積層体において、以下の項目（Ｂ−３１）〜（Ｂ−３６）をいずれか一つ以上満たす多層積層体：
（Ｂ−３１）前記積層体において前記金属箔の表面において平面視したときに、前記金属キャリアと前記金属箔との積層部分の外周の少なくとも一部が樹脂で覆われてなる；
（Ｂ−３２）前記積層体において前記金属箔の表面において平面視したときに、前記金属キャリアと前記金属箔との積層部分の外周の全体にわたって樹脂で覆われてなる；
（Ｂ−３３）前記積層体において樹脂が熱硬化性樹脂を含む；
（Ｂ−３４）前記積層体において樹脂が熱可塑性樹脂を含む；
（Ｂ−３５）前記積層体において前記樹脂の前記金属箔または前記金属キャリアの外側において、孔が設けられる；
（Ｂ−３６）前記積層体において直径０．０１ｍｍ〜１０ｍｍの孔が、１〜１０箇所設けられている。
【請求項２０】
請求項１８または１９に記載の多層金属張積層板の製造方法において、前記積層体を、金属層の表面において平面視したときに、金属キャリアと金属箔との積層面の少なくとも一つにて切断する工程を含む多層金属張積層板の製造方法。
【請求項２１】
請求項１８〜２０のいずれか一項に記載の多層金属張積層板の製造方法において、前記積層体の金属箔を金属キャリアから剥離して分離する工程を更に含む多層金属張積層板の製造方法。
【請求項２２】
請求項２０または２１に記載の多層金属張積層板の製造方法において、前記切断した部分の積層体の金属箔を金属キャリアから剥離して分離する工程を更に含む多層金属張積層板の製造方法。
【請求項２３】
請求項２１または２２に記載の製造方法において、剥離して分離した金属箔の一部または全部をエッチングにより除去する工程を含む多層金属張積層板の製造方法。
【請求項２４】
請求項１〜９のいずれか一項に記載の積層体あるいは請求項１０〜１７のいずれか一項に記載の多層積層体と、当該積層体または多層積層体の少なくとも一つの金属箔の面側に設けられた、樹脂、片面あるいは両面金属張積層板、請求項１〜９のいずれか一項に記載の積層体、請求項１０〜１７のいずれか一項に記載の多層積層体、樹脂基板付金属層、金属層、または以下の項目（Ａ−１）〜（Ａ−１５）をいずれか一つ以上満たす積層体もしくは以下の項目（Ａ−２６）〜（Ａ−３０）をいずれか一つ以上満たす多層積層体から選択される層を１層以上有する層とを含む多層金属張積層板。
（Ａ−１）
金属キャリアの表面に剥離可能に金属箔を接触させてなるキャリア付金属箔の二つを、前記金属キャリア同士を積層させて得られる積層体であって前記二つのキャリア付金属箔の少なくとも一つにおいて前記金属キャリアと前記金属箔との間の剥離強度が０．５ｇｆ／ｃｍ以上２００ｇｆ／ｃｍ以下である積層体。
（Ａ−２）
金属キャリアの表面に剥離可能に金属箔を接触させてなるキャリア付金属箔の二つを、前記金属キャリア同士を積層させて得られる積層体であって前記二つのキャリア付金属箔の少なくとも一つにおいて２２０℃で３時間、６時間または９時間のうちの少なくとも一つの加熱後における、前記金属箔と前記金属キャリアとの剥離強度が、０．５ｇｆ／ｃｍ以上２００ｇｆ／ｃｍ以下である。
（Ａ−３）
金属キャリアの表面に剥離可能に金属箔を接触させてなるキャリア付金属箔の二つを、前記金属キャリア同士を積層させて得られる積層体であって、前記金属キャリアと前記金属箔とが、離型層を用いて貼り合わせてなり、前記離型層はＣｒ、Ｎｉ、Ｃｏ、Ｆｅ、Ｍｏ、Ｔｉ、Ｗ、Ｐ、Ｃｕ、Ａｌ、又はこれらの合金、またはこれらの水和物、またはこれらの酸化物、あるいは有機物の何れか一種以上を含む層であってかつ複数の層で構成されているか、または、前記離型層は前記金属キャリア側からＣｒ、Ｎｉ、Ｃｏ、Ｆｅ、Ｍｏ、Ｔｉ、Ｗ、Ｐ、Ｃｕ、Ａｌの元素群の内何れか一種の元素からなる単一金属層、又は、Ｃｒ、Ｎｉ、Ｃｏ、Ｆｅ、Ｍｏ、Ｔｉ、Ｗ、Ｐ、Ｃｕ、Ａｌの元素群から選択された一種以上の元素からなる合金層と、その上に積層されたＣｒ、Ｎｉ、Ｃｏ、Ｆｅ、Ｍｏ、Ｔｉ、Ｗ、Ｐ、Ｃｕ、Ａｌの元素群から選択された一種以上の元素の水和物若しくは酸化物または有機物からなる層とから構成されているか、または、
前記離型層は、前記金属キャリア側からＣｒ、Ｎｉ、Ｃｏ、Ｆｅ、Ｍｏ、Ｔｉ、Ｗ、Ｐ、Ｃｕ、Ａｌ、Ｚｎの元素群の内何れか一種の元素からなる単一金属層、あるいはＣｒ、Ｎｉ、Ｃｏ、Ｆｅ、Ｍｏ、Ｔｉ、Ｗ、Ｐ、Ｃｕ、Ａｌ、Ｚｎの元素群から選択された一種以上の元素からなる合金層、その次にＣｒ、Ｎｉ、Ｃｏ、Ｆｅ、Ｍｏ、Ｔｉ、Ｗ、Ｐ、Ｃｕ、Ａｌ、Ｚｎの元素群の内何れか一種の元素からなる単一金属層、あるいはＣｒ、Ｎｉ、Ｃｏ、Ｆｅ、Ｍｏ、Ｔｉ、Ｗ、Ｐ、Ｃｕ、Ａｌ、Ｚｎの元素群から選択された一種以上の元素からなる合金層とから構成されている積層体。
（Ａ−４）
前記金属キャリア同士を、必要に応じて接着剤を介して、直接積層させて得られる（Ａ−１）〜（Ａ−３）のいずれか一つに記載の積層体。
（Ａ−５）
前記金属キャリア同士が接合されている（Ａ−１）〜（Ａ−４）のいずれか一つに記載の積層体。
（Ａ−６）
前記金属キャリア同士を、無機基板または金属板を介して、積層させて得られる（Ａ−１）〜（Ａ−３）のいずれか一つに記載の積層体。
（Ａ−７）
前記金属キャリアと金属箔とが、離型層を用いて貼り合わせてなる（Ａ−１）〜（Ａ−６）のいずれか一つに記載の積層体。
（Ａ−８）
前記金属キャリアと金属箔との間の剥離強度が０．５ｇｆ／ｃｍ以上２００ｇｆ／ｃｍ以下である（Ａ−７）に記載の積層体。
（Ａ−９）
前記金属キャリアにおける金属箔と接する側表面の十点平均粗さ（Ｒｚ  ｊｉｓ）が、３．５μｍ以下である（Ａ−７）または（Ａ−８）に記載の積層体。
（Ａ−１０）
２２０℃で３時間、６時間または９時間のうちの少なくとも一つの加熱後における、金属箔と金属キャリアとの剥離強度が、０．５ｇｆ／ｃｍ以上２００ｇｆ／ｃｍ以下である（Ａ−７）〜（Ａ−９）のいずれか一つに記載の積層体。
（Ａ−１１）
厚みが８〜５００μｍである（Ａ−１）〜（Ａ−１０）のいずれか一つに記載の積層体。
（Ａ−１２）
（Ａ−１）〜（Ａ−１１）のいずれか一つに記載の積層体であって、孔が設けられた積層体。
（Ａ−１３）
（Ａ−１２）に記載の積層体であって、前記孔は直径０．０１ｍｍ〜１０ｍｍであり、１〜１０箇所設けられている積層体。
（Ａ−１４）
少なくとも一方の金属箔が銅箔または銅合金箔である（Ａ−１）〜（Ａ−１３）のいずれか一つに記載の積層体。
（Ａ−１５）
（Ａ−１）〜（Ａ−１４）のいずれか一つに記載の積層体において、前記金属箔の表面において平面視したときに、前記金属キャリアと前記金属箔との積層部分の外周の少なくとも一部が樹脂で覆われてなる積層体。
（Ａ−２６）
金属キャリアの表面に剥離可能に金属箔を接触させてなるキャリア付金属箔の二つを、前記金属キャリア同士を積層させて得られる積層体において、前記それぞれの金属箔の表面に板状樹脂を積層してなる多層積層体であって、平面視した場合の前記金属箔の面積をＳａとし、前記二つの板状樹脂の内、平面視した場合の面積が大きい前記板状樹脂の面積をＳｂとした場合、Ｓａ／Ｓｂが１．０未満である多層積層体。
（Ａ−２７）
（Ａ−２６）に記載の多層積層体において、平面視した場合の前記二つの板状樹脂が互いに接着している面積をＳｐとし、平面視した場合の前記二つの板状樹脂の内、面積が大きい方の板状樹脂の面積をＳｑとした場合、ＳｐとＳｑとの比Ｓｐ／Ｓｑが０．００１以上である多層積層体。
（Ａ−２８）
金属キャリアの表面に剥離可能に金属箔を接触させてなるキャリア付金属箔の二つを、前記金属キャリア同士を積層させて得られる積層体において、前記それぞれの金属箔の表面に板状樹脂を積層してなる多層積層体であって、平面視した場合の前記二つの板状樹脂が互いに接着している面積をＳｐとし、平面視した場合の前記二つの板状樹脂の内、面積が大きい方の板状樹脂の面積をＳｑとした場合、ＳｐとＳｑとの比Ｓｐ／Ｓｑが０．００１以上である多層積層体。
（Ａ−２９）
（Ａ−２６）〜（Ａ−２８）のいずれか一つに記載の多層積層体において、以下の項目（Ｂ−１１）〜（Ｂ−２１）をいずれか一つ以上満たす多層積層体：
（Ｂ−１１）前記積層体が前記金属キャリア同士を、必要に応じて接着剤を介して、直接積層させて得られる；
（Ｂ−１２）前記積層体において前記金属キャリア同士が接合されている；
（Ｂ−１３）前記積層体が前記金属キャリア同士を、無機基板または金属板を介して、積層させて得られる；
（Ｂ−１４）前記積層体において前記金属キャリアと金属箔とが、離型層を用いて貼り合わせてなる；
（Ｂ−１５）前記積層体において前記金属キャリアと金属箔との間の剥離強度が０．５ｇｆ／ｃｍ以上２００ｇｆ／ｃｍ以下である；
（Ｂ−１６）前記積層体において前記金属キャリアにおける金属箔と接する側表面の十点平均粗さ（Ｒｚ  ｊｉｓ）が、３．５μｍ以下である；
（Ｂ−１７）前記積層体において２２０℃で３時間、６時間または９時間のうちの少なくとも一つの加熱後における、金属箔と金属キャリアとの剥離強度が、０．５ｇｆ／ｃｍ以上２００ｇｆ／ｃｍ以下である；
（Ｂ−１８）前記積層体において厚みが８〜５００μｍである；
（Ｂ−１９）前記積層体において孔が設けられている；
（Ｂ−２０）前記積層体において直径０．０１ｍｍ〜１０ｍｍの孔が、１〜１０箇所設けられている；
（Ｂ−２１）前記積層体において少なくとも一方の金属箔が銅箔または銅合金箔である。
（Ａ−３０）
（Ａ−２６）〜（Ａ−２８）のいずれか一つに記載の多層積層体において、以下の項目（Ｂ−３１）〜（Ｂ−３６）をいずれか一つ以上満たす多層積層体：
（Ｂ−３１）前記積層体において前記金属箔の表面において平面視したときに、前記金属キャリアと前記金属箔との積層部分の外周の少なくとも一部が樹脂で覆われてなる；
（Ｂ−３２）前記積層体において前記金属箔の表面において平面視したときに、前記金属キャリアと前記金属箔との積層部分の外周の全体にわたって樹脂で覆われてなる；
（Ｂ−３３）前記積層体において樹脂が熱硬化性樹脂を含む；
（Ｂ−３４）前記積層体において樹脂が熱可塑性樹脂を含む；
（Ｂ−３５）前記積層体において前記樹脂の前記金属箔または前記金属キャリアの外側において、孔が設けられる；
（Ｂ−３６）前記積層体において直径０．０１ｍｍ〜１０ｍｍの孔が、１〜１０箇所設けられている。
【請求項２５】
請求項２４に記載の多層金属張積層板であって、前記多層金属張積層板の金属層の面において平面視したときに、金属層同士の積層面の少なくとも一つが切断されている多層金属張積層板。
【請求項２６】
請求項１〜９のいずれか一項に記載の積層体あるいは請求項１０〜１７のいずれか一項に記載の多層積層体の少なくとも一つの金属箔の面方向に対して、ビルドアップ配線層を一層以上形成する工程を含むビルドアップ基板の製造方法。
【請求項２７】
請求項１〜９のいずれか一項に記載の積層体あるいは請求項１０〜１７のいずれか一項に記載の多層積層体の少なくとも一つの金属箔の面方向に対して、樹脂、片面あるいは両面配線基板、片面あるいは両面金属張積層板、請求項１〜９のいずれか一項に記載の積層体、請求項１０〜１７のいずれか一項に記載の多層積層体、樹脂基板付金属層、配線、回路、金属層、または以下の項目（Ａ−１）〜（Ａ−１５）をいずれか一つ以上満たす積層体もしくは以下の項目（Ａ−２６）〜（Ａ−３０）をいずれか一つ以上満たす多層積層体を１回以上積層することを含むビルドアップ基板の製造方法。
（Ａ−１）
金属キャリアの表面に剥離可能に金属箔を接触させてなるキャリア付金属箔の二つを、前記金属キャリア同士を積層させて得られる積層体であって前記二つのキャリア付金属箔の少なくとも一つにおいて前記金属キャリアと前記金属箔との間の剥離強度が０．５ｇｆ／ｃｍ以上２００ｇｆ／ｃｍ以下である積層体。
（Ａ−２）
金属キャリアの表面に剥離可能に金属箔を接触させてなるキャリア付金属箔の二つを、前記金属キャリア同士を積層させて得られる積層体であって前記二つのキャリア付金属箔の少なくとも一つにおいて２２０℃で３時間、６時間または９時間のうちの少なくとも一つの加熱後における、前記金属箔と前記金属キャリアとの剥離強度が、０．５ｇｆ／ｃｍ以上２００ｇｆ／ｃｍ以下である。
（Ａ−３）
金属キャリアの表面に剥離可能に金属箔を接触させてなるキャリア付金属箔の二つを、前記金属キャリア同士を積層させて得られる積層体であって、前記金属キャリアと前記金属箔とが、離型層を用いて貼り合わせてなり、前記離型層はＣｒ、Ｎｉ、Ｃｏ、Ｆｅ、Ｍｏ、Ｔｉ、Ｗ、Ｐ、Ｃｕ、Ａｌ、又はこれらの合金、またはこれらの水和物、またはこれらの酸化物、あるいは有機物の何れか一種以上を含む層であってかつ複数の層で構成されているか、または、前記離型層は前記金属キャリア側からＣｒ、Ｎｉ、Ｃｏ、Ｆｅ、Ｍｏ、Ｔｉ、Ｗ、Ｐ、Ｃｕ、Ａｌの元素群の内何れか一種の元素からなる単一金属層、又は、Ｃｒ、Ｎｉ、Ｃｏ、Ｆｅ、Ｍｏ、Ｔｉ、Ｗ、Ｐ、Ｃｕ、Ａｌの元素群から選択された一種以上の元素からなる合金層と、その上に積層されたＣｒ、Ｎｉ、Ｃｏ、Ｆｅ、Ｍｏ、Ｔｉ、Ｗ、Ｐ、Ｃｕ、Ａｌの元素群から選択された一種以上の元素の水和物若しくは酸化物または有機物からなる層とから構成されているか、または、
前記離型層は、前記金属キャリア側からＣｒ、Ｎｉ、Ｃｏ、Ｆｅ、Ｍｏ、Ｔｉ、Ｗ、Ｐ、Ｃｕ、Ａｌ、Ｚｎの元素群の内何れか一種の元素からなる単一金属層、あるいはＣｒ、Ｎｉ、Ｃｏ、Ｆｅ、Ｍｏ、Ｔｉ、Ｗ、Ｐ、Ｃｕ、Ａｌ、Ｚｎの元素群から選択された一種以上の元素からなる合金層、その次にＣｒ、Ｎｉ、Ｃｏ、Ｆｅ、Ｍｏ、Ｔｉ、Ｗ、Ｐ、Ｃｕ、Ａｌ、Ｚｎの元素群の内何れか一種の元素からなる単一金属層、あるいはＣｒ、Ｎｉ、Ｃｏ、Ｆｅ、Ｍｏ、Ｔｉ、Ｗ、Ｐ、Ｃｕ、Ａｌ、Ｚｎの元素群から選択された一種以上の元素からなる合金層とから構成されている積層体。
（Ａ−４）
前記金属キャリア同士を、必要に応じて接着剤を介して、直接積層させて得られる（Ａ−１）〜（Ａ−３）のいずれか一つに記載の積層体。
（Ａ−５）
前記金属キャリア同士が接合されている（Ａ−１）〜（Ａ−４）のいずれか一つに記載の積層体。
（Ａ−６）
前記金属キャリア同士を、無機基板または金属板を介して、積層させて得られる（Ａ−１）〜（Ａ−３）のいずれか一つに記載の積層体。
（Ａ−７）
前記金属キャリアと金属箔とが、離型層を用いて貼り合わせてなる（Ａ−１）〜（Ａ−６）のいずれか一つに記載の積層体。
（Ａ−８）
前記金属キャリアと金属箔との間の剥離強度が０．５ｇｆ／ｃｍ以上２００ｇｆ／ｃｍ以下である（Ａ−７）に記載の積層体。
（Ａ−９）
前記金属キャリアにおける金属箔と接する側表面の十点平均粗さ（Ｒｚ  ｊｉｓ）が、３．５μｍ以下である（Ａ−７）または（Ａ−８）に記載の積層体。
（Ａ−１０）
２２０℃で３時間、６時間または９時間のうちの少なくとも一つの加熱後における、金属箔と金属キャリアとの剥離強度が、０．５ｇｆ／ｃｍ以上２００ｇｆ／ｃｍ以下である（Ａ−７）〜（Ａ−９）のいずれか一つに記載の積層体。
（Ａ−１１）
厚みが８〜５００μｍである（Ａ−１）〜（Ａ−１０）のいずれか一つに記載の積層体。
（Ａ−１２）
（Ａ−１）〜（Ａ−１１）のいずれか一つに記載の積層体であって、孔が設けられた積層体。
（Ａ−１３）
（Ａ−１２）に記載の積層体であって、前記孔は直径０．０１ｍｍ〜１０ｍｍであり、１〜１０箇所設けられている積層体。
（Ａ−１４）
少なくとも一方の金属箔が銅箔または銅合金箔である（Ａ−１）〜（Ａ−１３）のいずれか一つに記載の積層体。
（Ａ−１５）
（Ａ−１）〜（Ａ−１４）のいずれか一つに記載の積層体において、前記金属箔の表面において平面視したときに、前記金属キャリアと前記金属箔との積層部分の外周の少なくとも一部が樹脂で覆われてなる積層体。
（Ａ−２６）
金属キャリアの表面に剥離可能に金属箔を接触させてなるキャリア付金属箔の二つを、前記金属キャリア同士を積層させて得られる積層体において、前記それぞれの金属箔の表面に板状樹脂を積層してなる多層積層体であって、平面視した場合の前記金属箔の面積をＳａとし、前記二つの板状樹脂の内、平面視した場合の面積が大きい前記板状樹脂の面積をＳｂとした場合、Ｓａ／Ｓｂが１．０未満である多層積層体。
（Ａ−２７）
（Ａ−２６）に記載の多層積層体において、平面視した場合の前記二つの板状樹脂が互いに接着している面積をＳｐとし、平面視した場合の前記二つの板状樹脂の内、面積が大きい方の板状樹脂の面積をＳｑとした場合、ＳｐとＳｑとの比Ｓｐ／Ｓｑが０．００１以上である多層積層体。
（Ａ−２８）
金属キャリアの表面に剥離可能に金属箔を接触させてなるキャリア付金属箔の二つを、前記金属キャリア同士を積層させて得られる積層体において、前記それぞれの金属箔の表面に板状樹脂を積層してなる多層積層体であって、平面視した場合の前記二つの板状樹脂が互いに接着している面積をＳｐとし、平面視した場合の前記二つの板状樹脂の内、面積が大きい方の板状樹脂の面積をＳｑとした場合、ＳｐとＳｑとの比Ｓｐ／Ｓｑが０．００１以上である多層積層体。
（Ａ−２９）
（Ａ−２６）〜（Ａ−２８）のいずれか一つに記載の多層積層体において、以下の項目（Ｂ−１１）〜（Ｂ−２１）をいずれか一つ以上満たす多層積層体：
（Ｂ−１１）前記積層体が前記金属キャリア同士を、必要に応じて接着剤を介して、直接積層させて得られる；
（Ｂ−１２）前記積層体において前記金属キャリア同士が接合されている；
（Ｂ−１３）前記積層体が前記金属キャリア同士を、無機基板または金属板を介して、積層させて得られる；
（Ｂ−１４）前記積層体において前記金属キャリアと金属箔とが、離型層を用いて貼り合わせてなる；
（Ｂ−１５）前記積層体において前記金属キャリアと金属箔との間の剥離強度が０．５ｇｆ／ｃｍ以上２００ｇｆ／ｃｍ以下である；
（Ｂ−１６）前記積層体において前記金属キャリアにおける金属箔と接する側表面の十点平均粗さ（Ｒｚ  ｊｉｓ）が、３．５μｍ以下である；
（Ｂ−１７）前記積層体において２２０℃で３時間、６時間または９時間のうちの少なくとも一つの加熱後における、金属箔と金属キャリアとの剥離強度が、０．５ｇｆ／ｃｍ以上２００ｇｆ／ｃｍ以下である；
（Ｂ−１８）前記積層体において厚みが８〜５００μｍである；
（Ｂ−１９）前記積層体において孔が設けられている；
（Ｂ−２０）前記積層体において直径０．０１ｍｍ〜１０ｍｍの孔が、１〜１０箇所設けられている；
（Ｂ−２１）前記積層体において少なくとも一方の金属箔が銅箔または銅合金箔である。
（Ａ−３０）
（Ａ−２６）〜（Ａ−２８）のいずれか一つに記載の多層積層体において、以下の項目（Ｂ−３１）〜（Ｂ−３６）をいずれか一つ以上満たす多層積層体：
（Ｂ−３１）前記積層体において前記金属箔の表面において平面視したときに、前記金属キャリアと前記金属箔との積層部分の外周の少なくとも一部が樹脂で覆われてなる；
（Ｂ−３２）前記積層体において前記金属箔の表面において平面視したときに、前記金属キャリアと前記金属箔との積層部分の外周の全体にわたって樹脂で覆われてなる；
（Ｂ−３３）前記積層体において樹脂が熱硬化性樹脂を含む；
（Ｂ−３４）前記積層体において樹脂が熱可塑性樹脂を含む；
（Ｂ−３５）前記積層体において前記樹脂の前記金属箔または前記金属キャリアの外側において、孔が設けられる；
（Ｂ−３６）前記積層体において直径０．０１ｍｍ〜１０ｍｍの孔が、１〜１０箇所設けられている。
【請求項２８】
請求項２６または２７に記載のビルドアップ基板の製造方法において、前記積層体を、金属箔の表面において平面視したときに、金属キャリアと金属箔との積層面の少なくとも一つにて切断する工程を含むビルドアップ基板の製造方法。
【請求項２９】
請求項２６または２７に記載のビルドアップ基板の製造方法において、前記積層体の金属箔を金属キャリアから剥離して分離する工程を更に含むビルドアップ配線板の製造方法。
【請求項３０】
請求項２８に記載のビルドアップ基板の製造方法において、前記切断した部分の積層体の金属箔を金属キャリアから剥離して分離する工程を更に含むビルドアップ配線板の製造方法。
【請求項３１】
請求項２９または３０に記載のビルドアップ配線板の製造方法において、剥離して分離した金属箔の一部または全部をエッチングにより除去する工程を更に含むビルドアップ配線板の製造方法。
【請求項３２】
請求項２９〜３１のいずれか一項に記載の製造方法によりビルドアップ配線板を製造する工程を含むプリント回路板の製造方法。
【請求項３３】
請求項２６〜２８のいずれか一項に記載の製造方法によりビルドアップ基板を製造する工程を含むプリント回路板の製造方法。
【請求項３４】
請求項１〜９のいずれか一項に記載の積層体あるいは請求項１０〜１７のいずれか一項に記載の多層積層体と、当該多層積層体の少なくとも一つの金属箔の面側に設けられた、樹脂、片面あるいは両面配線基板、片面あるいは両面金属張積層板、請求項１〜９のいずれか一項に記載の積層体、請求項１０〜１７のいずれか一項に記載の多層積層体、樹脂基板付金属層、配線、回路、金属層、または以下の項目（Ａ−１）〜（Ａ−１５）をいずれか一つ以上満たす積層体もしくは以下の項目（Ａ−２６）〜（Ａ−３０）をいずれか一つ以上満たす多層積層体から選択される層を１層以上有する層とを含むビルドアップ基板。
（Ａ−１）
金属キャリアの表面に剥離可能に金属箔を接触させてなるキャリア付金属箔の二つを、前記金属キャリア同士を積層させて得られる積層体であって前記二つのキャリア付金属箔の少なくとも一つにおいて前記金属キャリアと前記金属箔との間の剥離強度が０．５ｇｆ／ｃｍ以上２００ｇｆ／ｃｍ以下である積層体。
（Ａ−２）
金属キャリアの表面に剥離可能に金属箔を接触させてなるキャリア付金属箔の二つを、前記金属キャリア同士を積層させて得られる積層体であって前記二つのキャリア付金属箔の少なくとも一つにおいて２２０℃で３時間、６時間または９時間のうちの少なくとも一つの加熱後における、前記金属箔と前記金属キャリアとの剥離強度が、０．５ｇｆ／ｃｍ以上２００ｇｆ／ｃｍ以下である。
（Ａ−３）
金属キャリアの表面に剥離可能に金属箔を接触させてなるキャリア付金属箔の二つを、前記金属キャリア同士を積層させて得られる積層体であって、前記金属キャリアと前記金属箔とが、離型層を用いて貼り合わせてなり、前記離型層はＣｒ、Ｎｉ、Ｃｏ、Ｆｅ、Ｍｏ、Ｔｉ、Ｗ、Ｐ、Ｃｕ、Ａｌ、又はこれらの合金、またはこれらの水和物、またはこれらの酸化物、あるいは有機物の何れか一種以上を含む層であってかつ複数の層で構成されているか、または、前記離型層は前記金属キャリア側からＣｒ、Ｎｉ、Ｃｏ、Ｆｅ、Ｍｏ、Ｔｉ、Ｗ、Ｐ、Ｃｕ、Ａｌの元素群の内何れか一種の元素からなる単一金属層、又は、Ｃｒ、Ｎｉ、Ｃｏ、Ｆｅ、Ｍｏ、Ｔｉ、Ｗ、Ｐ、Ｃｕ、Ａｌの元素群から選択された一種以上の元素からなる合金層と、その上に積層されたＣｒ、Ｎｉ、Ｃｏ、Ｆｅ、Ｍｏ、Ｔｉ、Ｗ、Ｐ、Ｃｕ、Ａｌの元素群から選択された一種以上の元素の水和物若しくは酸化物または有機物からなる層とから構成されているか、または、
前記離型層は、前記金属キャリア側からＣｒ、Ｎｉ、Ｃｏ、Ｆｅ、Ｍｏ、Ｔｉ、Ｗ、Ｐ、Ｃｕ、Ａｌ、Ｚｎの元素群の内何れか一種の元素からなる単一金属層、あるいはＣｒ、Ｎｉ、Ｃｏ、Ｆｅ、Ｍｏ、Ｔｉ、Ｗ、Ｐ、Ｃｕ、Ａｌ、Ｚｎの元素群から選択された一種以上の元素からなる合金層、その次にＣｒ、Ｎｉ、Ｃｏ、Ｆｅ、Ｍｏ、Ｔｉ、Ｗ、Ｐ、Ｃｕ、Ａｌ、Ｚｎの元素群の内何れか一種の元素からなる単一金属層、あるいはＣｒ、Ｎｉ、Ｃｏ、Ｆｅ、Ｍｏ、Ｔｉ、Ｗ、Ｐ、Ｃｕ、Ａｌ、Ｚｎの元素群から選択された一種以上の元素からなる合金層とから構成されている積層体。
（Ａ−４）
前記金属キャリア同士を、必要に応じて接着剤を介して、直接積層させて得られる（Ａ−１）〜（Ａ−３）のいずれか一つに記載の積層体。
（Ａ−５）
前記金属キャリア同士が接合されている（Ａ−１）〜（Ａ−４）のいずれか一つに記載の積層体。
（Ａ−６）
前記金属キャリア同士を、無機基板または金属板を介して、積層させて得られる（Ａ−１）〜（Ａ−３）のいずれか一つに記載の積層体。
（Ａ−７）
前記金属キャリアと金属箔とが、離型層を用いて貼り合わせてなる（Ａ−１）〜（Ａ−６）のいずれか一つに記載の積層体。
（Ａ−８）
前記金属キャリアと金属箔との間の剥離強度が０．５ｇｆ／ｃｍ以上２００ｇｆ／ｃｍ以下である（Ａ−７）に記載の積層体。
（Ａ−９）
前記金属キャリアにおける金属箔と接する側表面の十点平均粗さ（Ｒｚ  ｊｉｓ）が、３．５μｍ以下である（Ａ−７）または（Ａ−８）に記載の積層体。
（Ａ−１０）
２２０℃で３時間、６時間または９時間のうちの少なくとも一つの加熱後における、金属箔と金属キャリアとの剥離強度が、０．５ｇｆ／ｃｍ以上２００ｇｆ／ｃｍ以下である（Ａ−７）〜（Ａ−９）のいずれか一つに記載の積層体。
（Ａ−１１）
厚みが８〜５００μｍである（Ａ−１）〜（Ａ−１０）のいずれか一つに記載の積層体。
（Ａ−１２）
（Ａ−１）〜（Ａ−１１）のいずれか一つに記載の積層体であって、孔が設けられた積層体。
（Ａ−１３）
（Ａ−１２）に記載の積層体であって、前記孔は直径０．０１ｍｍ〜１０ｍｍであり、１〜１０箇所設けられている積層体。
（Ａ−１４）
少なくとも一方の金属箔が銅箔または銅合金箔である（Ａ−１）〜（Ａ−１３）のいずれか一つに記載の積層体。
（Ａ−１５）
（Ａ−１）〜（Ａ−１４）のいずれか一つに記載の積層体において、前記金属箔の表面において平面視したときに、前記金属キャリアと前記金属箔との積層部分の外周の少なくとも一部が樹脂で覆われてなる積層体。
（Ａ−２６）
金属キャリアの表面に剥離可能に金属箔を接触させてなるキャリア付金属箔の二つを、前記金属キャリア同士を積層させて得られる積層体において、前記それぞれの金属箔の表面に板状樹脂を積層してなる多層積層体であって、平面視した場合の前記金属箔の面積をＳａとし、前記二つの板状樹脂の内、平面視した場合の面積が大きい前記板状樹脂の面積をＳｂとした場合、Ｓａ／Ｓｂが１．０未満である多層積層体。
（Ａ−２７）
（Ａ−２６）に記載の多層積層体において、平面視した場合の前記二つの板状樹脂が互いに接着している面積をＳｐとし、平面視した場合の前記二つの板状樹脂の内、面積が大きい方の板状樹脂の面積をＳｑとした場合、ＳｐとＳｑとの比Ｓｐ／Ｓｑが０．００１以上である多層積層体。
（Ａ−２８）
金属キャリアの表面に剥離可能に金属箔を接触させてなるキャリア付金属箔の二つを、前記金属キャリア同士を積層させて得られる積層体において、前記それぞれの金属箔の表面に板状樹脂を積層してなる多層積層体であって、平面視した場合の前記二つの板状樹脂が互いに接着している面積をＳｐとし、平面視した場合の前記二つの板状樹脂の内、面積が大きい方の板状樹脂の面積をＳｑとした場合、ＳｐとＳｑとの比Ｓｐ／Ｓｑが０．００１以上である多層積層体。
（Ａ−２９）
（Ａ−２６）〜（Ａ−２８）のいずれか一つに記載の多層積層体において、以下の項目（Ｂ−１１）〜（Ｂ−２１）をいずれか一つ以上満たす多層積層体：
（Ｂ−１１）前記積層体が前記金属キャリア同士を、必要に応じて接着剤を介して、直接積層させて得られる；
（Ｂ−１２）前記積層体において前記金属キャリア同士が接合されている；
（Ｂ−１３）前記積層体が前記金属キャリア同士を、無機基板または金属板を介して、積層させて得られる；
（Ｂ−１４）前記積層体において前記金属キャリアと金属箔とが、離型層を用いて貼り合わせてなる；
（Ｂ−１５）前記積層体において前記金属キャリアと金属箔との間の剥離強度が０．５ｇｆ／ｃｍ以上２００ｇｆ／ｃｍ以下である；
（Ｂ−１６）前記積層体において前記金属キャリアにおける金属箔と接する側表面の十点平均粗さ（Ｒｚ  ｊｉｓ）が、３．５μｍ以下である；
（Ｂ−１７）前記積層体において２２０℃で３時間、６時間または９時間のうちの少なくとも一つの加熱後における、金属箔と金属キャリアとの剥離強度が、０．５ｇｆ／ｃｍ以上２００ｇｆ／ｃｍ以下である；
（Ｂ−１８）前記積層体において厚みが８〜５００μｍである；
（Ｂ−１９）前記積層体において孔が設けられている；
（Ｂ−２０）前記積層体において直径０．０１ｍｍ〜１０ｍｍの孔が、１〜１０箇所設けられている；
（Ｂ−２１）前記積層体において少なくとも一方の金属箔が銅箔または銅合金箔である。
（Ａ−３０）
（Ａ−２６）〜（Ａ−２８）のいずれか一つに記載の多層積層体において、以下の項目（Ｂ−３１）〜（Ｂ−３６）をいずれか一つ以上満たす多層積層体：
（Ｂ−３１）前記積層体において前記金属箔の表面において平面視したときに、前記金属キャリアと前記金属箔との積層部分の外周の少なくとも一部が樹脂で覆われてなる；
（Ｂ−３２）前記積層体において前記金属箔の表面において平面視したときに、前記金属キャリアと前記金属箔との積層部分の外周の全体にわたって樹脂で覆われてなる；
（Ｂ−３３）前記積層体において樹脂が熱硬化性樹脂を含む；
（Ｂ−３４）前記積層体において樹脂が熱可塑性樹脂を含む；
（Ｂ−３５）前記積層体において前記樹脂の前記金属箔または前記金属キャリアの外側において、孔が設けられる；
（Ｂ−３６）前記積層体において直径０．０１ｍｍ〜１０ｍｍの孔が、１〜１０箇所設けられている。
【請求項３５】
請求項３４に記載のビルドアップ基板であって、前記ビルドアップ基板の金属層の面において平面視したときに、金属層同士の積層面の少なくとも一つが切断されているビルドアップ基板。
【請求項３６】
請求項１〜９のいずれか一項に記載の積層体と、当該積層体の二つの金属箔の面側に設けられた、一層以上の樹脂とを含む多層金属張積層板。
【請求項３７】
請求項３６に記載の多層金属張積層板において、前記それぞれの樹脂の表面にさらに設けられた、金属層を１層以上有する多層金属張積層板。
【請求項３８】
請求項１〜９のいずれか一項に記載の積層体と、当該積層体の二つの金属箔の面側に、樹脂および金属層をこの順で１つ以上含む層とを含むビルドアップ基板。
【請求項３９】
請求項３８に記載のビルドアップ基板において、前記金属層および樹脂に開けられた穴の側面および底面に導通めっきを有するビルドアップ基板。
【請求項４０】
請求項３８または３９に記載のビルドアップ基板において、前記金属層の少なくとも一つの面に形成された配線を有する層を一層以上有するビルドアップ基板。
【請求項４１】
前記形成された配線の上に、さらに請求項１〜９のいずれか一項に記載の積層体あるいは請求項１０〜１７のいずれか一項に記載の多層積層体または以下の項目（Ａ−１）〜（Ａ−１５）をいずれか一つ以上満たす積層体もしくは以下の項目（Ａ−２６）〜（Ａ−３０）をいずれか一つ以上満たす多層積層体を有する請求項４０に記載のビルドアップ基板。
（Ａ−１）
金属キャリアの表面に剥離可能に金属箔を接触させてなるキャリア付金属箔の二つを、前記金属キャリア同士を積層させて得られる積層体であって前記二つのキャリア付金属箔の少なくとも一つにおいて前記金属キャリアと前記金属箔との間の剥離強度が０．５ｇｆ／ｃｍ以上２００ｇｆ／ｃｍ以下である積層体。
（Ａ−２）
金属キャリアの表面に剥離可能に金属箔を接触させてなるキャリア付金属箔の二つを、前記金属キャリア同士を積層させて得られる積層体であって前記二つのキャリア付金属箔の少なくとも一つにおいて２２０℃で３時間、６時間または９時間のうちの少なくとも一つの加熱後における、前記金属箔と前記金属キャリアとの剥離強度が、０．５ｇｆ／ｃｍ以上２００ｇｆ／ｃｍ以下である。
（Ａ−３）
金属キャリアの表面に剥離可能に金属箔を接触させてなるキャリア付金属箔の二つを、前記金属キャリア同士を積層させて得られる積層体であって、前記金属キャリアと前記金属箔とが、離型層を用いて貼り合わせてなり、前記離型層はＣｒ、Ｎｉ、Ｃｏ、Ｆｅ、Ｍｏ、Ｔｉ、Ｗ、Ｐ、Ｃｕ、Ａｌ、又はこれらの合金、またはこれらの水和物、またはこれらの酸化物、あるいは有機物の何れか一種以上を含む層であってかつ複数の層で構成されているか、または、前記離型層は前記金属キャリア側からＣｒ、Ｎｉ、Ｃｏ、Ｆｅ、Ｍｏ、Ｔｉ、Ｗ、Ｐ、Ｃｕ、Ａｌの元素群の内何れか一種の元素からなる単一金属層、又は、Ｃｒ、Ｎｉ、Ｃｏ、Ｆｅ、Ｍｏ、Ｔｉ、Ｗ、Ｐ、Ｃｕ、Ａｌの元素群から選択された一種以上の元素からなる合金層と、その上に積層されたＣｒ、Ｎｉ、Ｃｏ、Ｆｅ、Ｍｏ、Ｔｉ、Ｗ、Ｐ、Ｃｕ、Ａｌの元素群から選択された一種以上の元素の水和物若しくは酸化物または有機物からなる層とから構成されているか、または、
前記離型層は、前記金属キャリア側からＣｒ、Ｎｉ、Ｃｏ、Ｆｅ、Ｍｏ、Ｔｉ、Ｗ、Ｐ、Ｃｕ、Ａｌ、Ｚｎの元素群の内何れか一種の元素からなる単一金属層、あるいはＣｒ、Ｎｉ、Ｃｏ、Ｆｅ、Ｍｏ、Ｔｉ、Ｗ、Ｐ、Ｃｕ、Ａｌ、Ｚｎの元素群から選択された一種以上の元素からなる合金層、その次にＣｒ、Ｎｉ、Ｃｏ、Ｆｅ、Ｍｏ、Ｔｉ、Ｗ、Ｐ、Ｃｕ、Ａｌ、Ｚｎの元素群の内何れか一種の元素からなる単一金属層、あるいはＣｒ、Ｎｉ、Ｃｏ、Ｆｅ、Ｍｏ、Ｔｉ、Ｗ、Ｐ、Ｃｕ、Ａｌ、Ｚｎの元素群から選択された一種以上の元素からなる合金層とから構成されている積層体。
（Ａ−４）
前記金属キャリア同士を、必要に応じて接着剤を介して、直接積層させて得られる（Ａ−１）〜（Ａ−３）のいずれか一つに記載の積層体。
（Ａ−５）
前記金属キャリア同士が接合されている（Ａ−１）〜（Ａ−４）のいずれか一つに記載の積層体。
（Ａ−６）
前記金属キャリア同士を、無機基板または金属板を介して、積層させて得られる（Ａ−１）〜（Ａ−３）のいずれか一つに記載の積層体。
（Ａ−７）
前記金属キャリアと金属箔とが、離型層を用いて貼り合わせてなる（Ａ−１）〜（Ａ−６）のいずれか一つに記載の積層体。
（Ａ−８）
前記金属キャリアと金属箔との間の剥離強度が０．５ｇｆ／ｃｍ以上２００ｇｆ／ｃｍ以下である（Ａ−７）に記載の積層体。
（Ａ−９）
前記金属キャリアにおける金属箔と接する側表面の十点平均粗さ（Ｒｚ  ｊｉｓ）が、３．５μｍ以下である（Ａ−７）または（Ａ−８）に記載の積層体。
（Ａ−１０）
２２０℃で３時間、６時間または９時間のうちの少なくとも一つの加熱後における、金属箔と金属キャリアとの剥離強度が、０．５ｇｆ／ｃｍ以上２００ｇｆ／ｃｍ以下である（Ａ−７）〜（Ａ−９）のいずれか一つに記載の積層体。
（Ａ−１１）
厚みが８〜５００μｍである（Ａ−１）〜（Ａ−１０）のいずれか一つに記載の積層体。
（Ａ−１２）
（Ａ−１）〜（Ａ−１１）のいずれか一つに記載の積層体であって、孔が設けられた積層体。
（Ａ−１３）
（Ａ−１２）に記載の積層体であって、前記孔は直径０．０１ｍｍ〜１０ｍｍであり、１〜１０箇所設けられている積層体。
（Ａ−１４）
少なくとも一方の金属箔が銅箔または銅合金箔である（Ａ−１）〜（Ａ−１３）のいずれか一つに記載の積層体。
（Ａ−１５）
（Ａ−１）〜（Ａ−１４）のいずれか一つに記載の積層体において、前記金属箔の表面において平面視したときに、前記金属キャリアと前記金属箔との積層部分の外周の少なくとも一部が樹脂で覆われてなる積層体。
（Ａ−２６）
金属キャリアの表面に剥離可能に金属箔を接触させてなるキャリア付金属箔の二つを、前記金属キャリア同士を積層させて得られる積層体において、前記それぞれの金属箔の表面に板状樹脂を積層してなる多層積層体であって、平面視した場合の前記金属箔の面積をＳａとし、前記二つの板状樹脂の内、平面視した場合の面積が大きい前記板状樹脂の面積をＳｂとした場合、Ｓａ／Ｓｂが１．０未満である多層積層体。
（Ａ−２７）
（Ａ−２６）に記載の多層積層体において、平面視した場合の前記二つの板状樹脂が互いに接着している面積をＳｐとし、平面視した場合の前記二つの板状樹脂の内、面積が大きい方の板状樹脂の面積をＳｑとした場合、ＳｐとＳｑとの比Ｓｐ／Ｓｑが０．００１以上である多層積層体。
（Ａ−２８）
金属キャリアの表面に剥離可能に金属箔を接触させてなるキャリア付金属箔の二つを、前記金属キャリア同士を積層させて得られる積層体において、前記それぞれの金属箔の表面に板状樹脂を積層してなる多層積層体であって、平面視した場合の前記二つの板状樹脂が互いに接着している面積をＳｐとし、平面視した場合の前記二つの板状樹脂の内、面積が大きい方の板状樹脂の面積をＳｑとした場合、ＳｐとＳｑとの比Ｓｐ／Ｓｑが０．００１以上である多層積層体。
（Ａ−２９）
（Ａ−２６）〜（Ａ−２８）のいずれか一つに記載の多層積層体において、以下の項目（Ｂ−１１）〜（Ｂ−２１）をいずれか一つ以上満たす多層積層体：
（Ｂ−１１）前記積層体が前記金属キャリア同士を、必要に応じて接着剤を介して、直接積層させて得られる；
（Ｂ−１２）前記積層体において前記金属キャリア同士が接合されている；
（Ｂ−１３）前記積層体が前記金属キャリア同士を、無機基板または金属板を介して、積層させて得られる；
（Ｂ−１４）前記積層体において前記金属キャリアと金属箔とが、離型層を用いて貼り合わせてなる；
（Ｂ−１５）前記積層体において前記金属キャリアと金属箔との間の剥離強度が０．５ｇｆ／ｃｍ以上２００ｇｆ／ｃｍ以下である；
（Ｂ−１６）前記積層体において前記金属キャリアにおける金属箔と接する側表面の十点平均粗さ（Ｒｚ  ｊｉｓ）が、３．５μｍ以下である；
（Ｂ−１７）前記積層体において２２０℃で３時間、６時間または９時間のうちの少なくとも一つの加熱後における、金属箔と金属キャリアとの剥離強度が、０．５ｇｆ／ｃｍ以上２００ｇｆ／ｃｍ以下である；
（Ｂ−１８）前記積層体において厚みが８〜５００μｍである；
（Ｂ−１９）前記積層体において孔が設けられている；
（Ｂ−２０）前記積層体において直径０．０１ｍｍ〜１０ｍｍの孔が、１〜１０箇所設けられている；
（Ｂ−２１）前記積層体において少なくとも一方の金属箔が銅箔または銅合金箔である。
（Ａ−３０）
（Ａ−２６）〜（Ａ−２８）のいずれか一つに記載の多層積層体において、以下の項目（Ｂ−３１）〜（Ｂ−３６）をいずれか一つ以上満たす多層積層体：
（Ｂ−３１）前記積層体において前記金属箔の表面において平面視したときに、前記金属キャリアと前記金属箔との積層部分の外周の少なくとも一部が樹脂で覆われてなる；
（Ｂ−３２）前記積層体において前記金属箔の表面において平面視したときに、前記金属キャリアと前記金属箔との積層部分の外周の全体にわたって樹脂で覆われてなる；
（Ｂ−３３）前記積層体において樹脂が熱硬化性樹脂を含む；
（Ｂ−３４）前記積層体において樹脂が熱可塑性樹脂を含む；
（Ｂ−３５）前記積層体において前記樹脂の前記金属箔または前記金属キャリアの外側において、孔が設けられる；
（Ｂ−３６）前記積層体において直径０．０１ｍｍ〜１０ｍｍの孔が、１〜１０箇所設けられている。
【請求項４２】
請求項３８〜４１のいずれか一項に記載のビルドアップ基板であって、前記ビルドアップ基板の金属層の面において平面視したときに、金属層同士の積層面の少なくとも一つが切断されているビルドアップ基板。
【発明の詳細な説明】
【技術分野】
【０００１】
本発明は、キャリア付金属箔を有する積層体に関する。より詳細には、プリント配線板に使用される片面若しくは２層以上の多層積層板又は極薄のコアレス基板の製造において用いられる積層体に関する。
【背景技術】
【０００２】
一般に、プリント配線板は、合成樹脂板、ガラス板、ガラス不織布、紙などの基材に合成樹脂を含浸させて得た「プリプレグ（Ｐｒｅｐｒｅｇ）」と称する誘電材を、基本的な構成材料としている。また、プリプレグと相対する側には電気伝導性を持った銅又は銅合金箔等のシートが接合されている。このように組み立てられた積層物を、一般にＣＣＬ（Ｃｏｐｐｅｒ  Ｃｌａｄ  Ｌａｍｉｎａｔｅ）材と呼んでいる。銅箔のプリプレグと接する面は、接合強度を高めるためにマット面とすることが通常である。銅又は銅合金箔の代わりに、アルミニウム、ニッケル、亜鉛などの箔を使用する場合もある。これらの厚さは５〜２００μｍ程度である。この一般的に用いられるＣＣＬ（Ｃｏｐｐｅｒ  Ｃｌａｄ  Ｌａｍｉｎａｔｅ）材を図１に示す。
【０００３】
特許文献１には、合成樹脂製の板状キャリアと、該キャリアの少なくとも一方の面に、機械的に剥離可能に密着させた金属箔からなるキャリア付金属箔が提案され、このキャリア付金属箔はプリント配線板の組み立てに供することができる旨記載されている。そして、板状キャリアと金属箔の剥離強度は、１ｇｆ／ｃｍ〜１ｋｇｆ／ｃｍであることが望ましいことを示した。当該キャリア付金属箔によれば、合成樹脂で銅箔を全面に亘って支持するので、積層中に銅箔に皺の発生を防止できる。また、このキャリア付金属箔は、金属箔と合成樹脂が隙間なく密着しているので、金属箔表面を鍍金又はエッチングする際に、これを鍍金又はエッチング用の薬液に投入することが可能となる。更に、合成樹脂の線膨張係数は、基板の構成材料である銅箔及び重合後のプリプレグと同等のレベルにあることから、回路の位置ずれを招くことがないので、不良品発生が少なくなり、歩留りを向上させることができるという優れた効果を有する。
【先行技術文献】
【特許文献】
【０００４】
【特許文献１】特開２００９−２７２５８９号公報
【発明の概要】
【発明が解決しようとする課題】
【０００５】
特許文献１に記載のキャリア付金属箔は、プリント配線板の製造工程を簡素化及び歩留まりアップにより製造コスト削減に大きく貢献する画期的な発明であるが、プリント配線板の製造に関して、その用途については未だ検討の余地が残されている。このようなキャリア付金属箔は、樹脂製の板状キャリアとしてプリプレグのような厚みが２００μｍ程度の樹脂基板をコアとしている。一方で、配線回路の高密度化、多層化に伴い、ビルドアップする総数が２０層以上となる場合があり、このような場合においては、コアが通常のプリプレグである場合に、ビルドアップ基板全体で厚みが２ｍｍを超えることもあり、これまでの製造設備で処理できなくなるということもあり、キャリア付金属箔においてより薄いコア、すなわちキャリアが求められていた。
【０００６】
また、実用面、例えば強度の観点や、打痕、変形等による品質の低下などの観点から、単にキャリアを薄くしただけでは、ハンドリングの面で問題が残る可能性がある。
【課題を解決するための手段】
【０００７】
本発明者等は、従来のキャリア付金属箔のような良好なハンドリング性を実現し、かつ、配線回路の高密度化、多層化に対応することを容易にする積層体について、鋭意検討した結果、キャリアを金属板または金属箔とし、かつ、二つのキャリア付金属箔を所定の様式にて積層させることにより、当該課題を解決することができることを見出し、本発明を完成させた。
【０００８】
すなわち、本発明は、以下のとおりである。
（１）金属キャリアの表面に剥離可能に金属箔を接触させてなるキャリア付金属箔の二つを、前記金属キャリア同士を積層させて得られる積層体。
（２）前記金属キャリア同士を、必要に応じて接着剤を介して、直接積層させて得られる（１）に記載の積層体。
（３）前記金属キャリア同士が接合されている（１）または（２）に記載の積層体。
（４）前記金属キャリア同士を、無機基板または金属板を介して、積層させて得られる（１）に記載の積層体。
（５）前記金属キャリアと金属箔とが、離型層を用いて貼り合わせてなる（１）〜（４）のいずれかに記載の積層体。
（６）前記金属キャリアと金属箔との間の剥離強度が０．５ｇｆ／ｃｍ以上２００ｇｆ／ｃｍ以下である（５）に記載の積層体。
（７）前記金属キャリアにおける金属箔と接する側の表面の十点平均粗さ（Ｒｚ  ｊｉｓ）が、３．５μｍ以下である（５）または（６）に記載の積層体。
（８）２２０℃で３時間、６時間または９時間のうちの少なくとも一つの加熱後における、金属箔と金属キャリアとの剥離強度が、０．５ｇｆ／ｃｍ以上２００ｇｆ／ｃｍ以下である（５）〜（７）のいずれかに記載の積層体。
（９）厚みが８〜５００μｍである（１）〜（８）のいずれかに記載の積層体。
（１０）（１）〜（９）のいずれかに記載の積層体であって、孔が設けられた積層体。
（１１）（１０）に記載の積層体であって、前記孔は直径０．０１ｍｍ〜１０ｍｍであり、１〜１０箇所設けられている積層体。
（１２）少なくとも一方の金属箔が銅箔または銅合金箔である（１）〜（１１）のいずれかに記載の積層体。
（１３）（１）〜（１２）のいずれかに記載の積層体において、前記金属箔の表面において平面視したときに、前記金属キャリアと前記金属箔との積層部分の外周の少なくとも一部が樹脂で覆われてなる積層体。
（１４）（１３）に記載の積層体において、前記金属箔の表面において平面視したときに、前記金属キャリアと前記金属箔との積層部分の外周の全体にわたって樹脂で覆われてなる積層体。
（１５）樹脂が熱硬化性樹脂を含む（１３）または（１４）に記載の積層体。
（１６）樹脂が熱可塑性樹脂を含む（１３）〜（１５）のいずれかに記載の積層体。
（１７）（１３）〜（１６）のいずれかに記載の積層体において、前記樹脂の前記金属箔または前記金属キャリアの外側において、孔が設けられた積層体。
（１８）（１７）に記載の積層体において、前記孔は直径０．０１ｍｍ〜１０ｍｍであり、１〜１０箇所設けられている積層体。
（１９）（１）〜（１８）のいずれかに記載の積層体を、前記金属箔の表面において平面視したときに、前記金属キャリアと前記金属箔との積層面にて切断して得られる積層体。
（２０）（１）〜（１９）のいずれかに記載の積層体において、前記それぞれの金属箔の表面に樹脂を積層してなる多層積層体。
（２１）（２０）に記載の積層体において、前記それぞれの樹脂の表面にさらに金属層を積層してなる多層積層体。
（２２）（２１）に記載の多層積層体を、前記金属層の表面において平面視したときに、前記樹脂と、前記金属層との積層面にて切断して得られる多層積層体。
（２３）（２１）に記載の多層積層体において、（１）〜（１９）のいずれかに記載の積層体の部分において貫通する孔が設けられた多層積層体。
（２４）（２３）に記載の多層積層体を、前記金属層の表面において平面視したときに、前記樹脂と、前記金属層との積層面にて切断して得られる多層積層体。
（２５）（２４）に記載の多層積層体において、前記孔よりも内側に、当該多層積層体全体を貫通する孔が設けられた多層積層体。
（２６）（１）〜（１９）のいずれかに記載の積層体あるいは（２０）〜（２５）のいずれかに記載の多層積層体の少なくとも一つの金属箔の面方向に対して、樹脂又は金属層を１回以上積層することを含む多層金属張積層板の製造方法。
（２７）（１）〜（１９）のいずれかに記載の積層体あるいは（２０）〜（２５）のいずれかに記載の多層積層体の少なくとも一つの金属箔の面方向に対して、樹脂、片面あるいは両面金属張積層板、（１）〜（１９）のいずれかに記載の積層体、（２０）〜（２５）のいずれかに記載の多層積層体、樹脂基板付金属層または金属層を１回以上積層することを含む多層金属張積層板の製造方法。
（２８）（２６）または（２７）に記載の多層金属張積層板の製造方法において、前記積層体を、金属層の表面において平面視したときに、金属キャリアと金属箔との積層面の少なくとも一つにて切断する工程を含む多層金属張積層板の製造方法。
（２９）（２６）〜（２８）のいずれかに記載の多層金属張積層板の製造方法において、前記積層体の金属箔を金属キャリアから剥離して分離する工程を更に含む多層金属張積層板の製造方法。
（３０）（２８）または（２９）に記載の多層金属張積層板の製造方法において、前記切断した部分の積層体の金属箔を金属キャリアから剥離して分離する工程を更に含む多層金属張積層板の製造方法。
（３１）（２９）または（３０）に記載の製造方法において、前記剥離して分離した金属箔の一部または全部をエッチングにより除去する工程を含む多層金属張積層板の製造方法。
（３２）（２６）〜（３１）のいずれかに記載の製造方法により得られる多層金属張積層板。
（３３）（１）〜（１９）のいずれかに記載の積層体あるいは（２０）〜（２５）のいずれかに記載の多層積層体の少なくとも一つの金属箔の面方向に対して、ビルドアップ配線層を一層以上形成する工程を含むビルドアップ基板の製造方法。
（３４）ビルドアップ配線層はサブトラクティブ法又はフルアディティブ法又はセミアディティブ法の少なくとも一つを用いて形成される（３３）に記載のビルドアップ基板の製造方法。
（３５）（１）〜（１９）のいずれかに記載の積層体あるいは（２０）〜（２５）のいずれかに記載の多層積層体の少なくとも一つの金属箔の面方向に対して、樹脂、片面あるいは両面配線基板、片面あるいは両面金属張積層板、（１）〜（１９）のいずれかに記載の積層体、（２０）〜（２５）のいずれかに記載の多層積層体、樹脂基板付金属層、配線、回路または金属層を１回以上積層することを含むビルドアップ基板の製造方法。
（３６）（３５）に記載のビルドアップ基板の製造方法において、片面あるいは両面配線基板、片面あるいは両面金属張積層板、金属層、積層体の金属箔、積層体の金属キャリア、多層積層体の金属箔、多層積層体の金属キャリア、多層積層体の樹脂、多層積層体の金属層、樹脂基板付金属層の樹脂、樹脂基板付金属層の金属層又は樹脂に穴を開け、当該穴の側面および底面に導通めっきをする工程を更に含むビルドアップ基板の製造方法。
（３７）（３５）または（３６）に記載のビルドアップ基板の製造方法において、前記片面あるいは両面配線基板を構成する金属層、片面あるいは両面金属張積層板を構成する金属層、及び積層体を構成する金属箔、及び多層積層体を構成する金属箔、及び多層積層体の金属層、樹脂基板付金属層の金属層、及び金属層の少なくとも一つに配線を形成する工程を１回以上行うことを更に含むビルドアップ基板の製造方法。
（３８）配線形成された表面の上に、（１）〜（１９）のいずれかに記載の積層体あるいは（２０）〜（２５）のいずれかに記載の多層積層体を積層する工程を更に含む（３５）〜（３７）のいずれかに記載のビルドアップ基板の製造方法。
（３９）（３３）〜（３８）のいずれかに記載のビルドアップ基板の製造方法において、前記積層体を、金属箔の表面において平面視したときに、金属キャリアと金属箔との積層面の少なくとも一つにて切断する工程を含むビルドアップ基板の製造方法。
（４０）（３３）〜（３９）のいずれか項に記載のビルドアップ基板の製造方法において、前記積層体の金属箔を金属キャリアから剥離して分離する工程を更に含むビルドアップ配線板の製造方法。
（４１）（３９）に記載のビルドアップ基板の製造方法において、前記切断した部分の積層体の金属箔を金属キャリアから剥離して分離する工程を更に含むビルドアップ配線板の製造方法。
（４２）（４０）または（４１）に記載のビルドアップ配線板の製造方法において、前記剥離して分離した金属箔の一部または全部をエッチングにより除去する工程を更に含むビルドアップ配線板の製造方法。
（４３）（４０）〜（４２）のいずれかに記載の製造方法により得られ、打痕および変形が抑えられたビルドアップ配線板。
（４４）（４０）〜（４２）のいずれかに記載の製造方法によりビルドアップ配線板を製造する工程を含むプリント回路板の製造方法。
（４５）（３３）〜（３９）のいずれか一項に記載の製造方法によりビルドアップ基板を製造する工程を含むプリント回路板の製造方法。
（４６）（３３）〜（３９）のいずれか一項に記載の製造方法により得られるビルドアップ基板。
（４７）（１）〜（１９）のいずれかに記載の積層体の二つの金属箔の面方向に対して、樹脂を１回以上積層することを含む多層金属張積層板の製造方法。
（４８）（４７）に記載の方法において、前記それぞれの樹脂の表面にさらに金属層を１回以上積層することを含む多層金属張積層板の製造方法。
（４９）（４７）または（４８）に記載の製造方法により得られる多層金属張積層板。
（５０）（１）〜（１９）のいずれかに記載の積層体の二つの金属箔の面方向に対して、それぞれ樹脂および金属層をこの順で１回以上積層することを含むビルドアップ基板の製造方法。
（５１）（５０）に記載のビルドアップ基板の製造方法において、前記金属層および樹脂に穴を開け、当該穴の側面および底面に導通めっきをする工程を更に含むビルドアップ基板の製造方法。
（５２）（５０）または（５１）に記載のビルドアップ基板の製造方法において、前記金属層の少なくとも一つに配線を形成する工程を１回以上行うことを更に含むビルドアップ基板の製造方法。
（５３）配線形成された表面の上に、（１）〜（１９）のいずれかに記載の積層体あるいは（２０）〜（２５）のいずれかに記載の多層積層体を積層する工程を更に含む（５２）に記載のビルドアップ基板の製造方法。
（５４）（５０）〜（５３）のいずれかに記載のビルドアップ基板の製造方法において、前記積層体を、金属箔の表面において平面視したときに、金属キャリアと金属箔との積層面の少なくとも一つにて切断する工程を含むビルドアップ基板の製造方法。
（５５）（５０）〜（５４）のいずれかに記載のビルドアップ基板の製造方法において、前記積層体の金属箔を金属キャリアから剥離して分離する工程を更に含むビルドアップ配線板の製造方法。
（５６）（５４）に記載のビルドアップ基板の製造方法において、前記切断した部分の積層体の金属箔を金属キャリアから剥離して分離する工程を更に含むビルドアップ配線板の製造方法。
（５７）（５５）または（５６）に記載のビルドアップ配線板の製造方法において、前記剥離して分離した金属箔の一部または全部をエッチングにより除去する工程を更に含むビルドアップ配線板の製造方法。
（５８）（５５）〜（５７）のいずれかに記載の製造方法により得られ、打痕および変形が抑えられたビルドアップ配線板。
（５９）（５５）〜（５７）のいずれかに記載の製造方法によりビルドアップ配線板を製造する工程を含むプリント回路板の製造方法。
（６０）（５０）〜（５４）のいずれか一項に記載の製造方法によりビルドアップ基板を製造する工程を含むプリント回路板の製造方法。
（６１）（５０）〜（５４）のいずれかに記載の製造方法により得られるビルドアップ基板。
【発明の効果】
【０００９】
本発明によって、良好なハンドリング性を実現し、かつ、配線回路の高密度化、多層化に対応することを容易にする積層体が提供される。
【図面の簡単な説明】
【００１０】
【図１】ＣＣＬの一構成例を示す。
【図２】本発明に係る積層体の典型的な構成例を示す。
【図３】本発明に係る積層体の他の典型的な構成例を示す。
【図４】図３の構成例のＡ−Ａ’断面図である。
【図５】本発明に係る積層体の他の典型的な構成例を示す。
【図６】本発明に係る積層体の他の典型的な構成例を示す。
【図７】本発明に係る積層体の他の典型的な構成例を示す。
【図８】本発明に係る積層体を利用した多層ＣＣＬの組み立て例を示す。
【図９】本発明に係る積層体を利用した多層ＣＣＬの組み立て例を示す。
【図１０】本発明に係る積層体の他の典型的な構成例を示す。
【図１１】本発明に係る積層体の他の典型的な構成例を示す。
【図１２】本発明に係る積層体の他の典型的な構成例を示す。
【図１３】本発明に係る積層体を利用した多層ＣＣＬの組み立て例を説明する模式図である。
【図１４】本発明に係る積層体を利用した多層ＣＣＬの組み立て例を説明する模式図である。
【図１５】本発明に係る積層体を利用した多層ＣＣＬの組み立て例を説明する模式図である。
【図１６】本発明に係る積層体を利用した多層ＣＣＬの組み立て例を説明する模式図である。
【図１７】本発明に係る積層体を利用した多層ＣＣＬの組み立て例を説明する模式図である。
【発明を実施するための形態】
【００１１】
本発明の一実施形態に係る積層体は、金属キャリアの表面に剥離可能に金属箔を接触させてなるキャリア付金属箔の二つを、必要に応じて無機基板および／または金属板を介して、前記金属キャリア同士を積層させて得られる。
【００１２】
本発明に好適に使用されるキャリア付金属箔の一構成例を図２に示す。図２には、金属キャリア１１ｃの両面に、金属箔１１ａを剥離可能に密着させたキャリア付き金属箔の二つを、金属キャリア同士を積層させた積層体が示されている。なお、金属キャリア１１ｃと金属箔１１ａとは、後述する離型層１１ｂを介して貼り合わせられている。
【００１３】
積層体を構成するキャリア付金属箔は、構造的には、図１に示したＣＣＬと類似しているが、このキャリア付金属箔では、金属キャリアと金属箔とが最終的に分離されるもので、人手で容易に剥離できる構造を有する。この点、ＣＣＬは剥離させるものではないので、構造と機能は、全く異なるものである。
【００１４】
また、本発明に好適に使用されるキャリア付金属箔の他の構成例を図１０に示す。図１０には、図２と同様に、金属箔１１ａを剥離可能に密着させた金属キャリア１１ｃからなる二つのキャリア付金属箔を、後述するような無機基板および／または金属板１１ｄを介して、積層させた積層体が示されている。
【００１５】
本発明で使用する積層体の実施形態における金属キャリアと金属箔は、いずれ分離、すなわち剥がさなければならないので過度に密着性が高いのは不都合であるが、プリント回路板作製過程で行われるめっき等の薬液処理工程において剥離しない程度の密着性を備える方が好ましい。このような観点から、金属層間での剥離強度は、０．５ｇｆ／ｃｍ以上であることが好ましく、１ｇｆ／ｃｍ以上であることが好ましく、２ｇｆ／ｃｍ以上であることが好ましく、３ｇｆ／ｃｍ以上であることが好ましく、５ｇｆ／ｃｍ以上であることが好ましく、１０ｇｆ／ｃｍ以上であることが好ましく、３０ｇｆ／ｃｍ以上であることがより好ましく、５０ｇｆ／ｃｍ以上であることが一層好ましい一方で、２００ｇｆ／ｃｍ以下であることが好ましく、１５０ｇｆ／ｃｍ以下であることがより好ましく、８０ｇｆ／ｃｍ以下であることが一層好ましい。金属層同士が密着性を備える場合、その金属層間での剥離強度をこのような範囲とすることによって、搬送時や加工時に剥離することがない一方で、人手で容易に剥がすことができる。
【００１６】
このような密着性を実現するための剥離強度の調節は、後述するように、金属キャリアの表面に対して、特定の表面処理を施すことで容易に実現することができる。
【００１７】
また、本発明の積層体は、金属箔の表面において平面視したときに、金属キャリアと金属箔との積層部分の外周の少なくとも一部において、好ましくは全体にわたって覆う樹脂を含んでいてもよい。
【００１８】
すなわち、好ましい態様として、金属箔の表面において平面視したときに、樹脂が金属箔の全体を覆うとともに金属箔と金属キャリアとの積層部分の全周を覆う態様１（図３）、樹脂が金属箔の表面の全体を覆うとともに金属箔と金属キャリアとの積層部分の外周の一部を覆う態様２（例えば、図４）、樹脂が金属箔の表面において平面視したときに開口部を有するように金属箔と金属キャリアとの積層部分の外周を覆い、当該開口部において金属箔が露出する態様３（例えば、図５、図６）などが考えられる。
【００１９】
図３、図４は、積層体の典型的な構成例を示す。図３はこの構成例を平面視したときの図であり、図４はこの構成例のＡ−Ａ’断面図である。
図３、４において、金属キャリア２２が離型層２４を介して金属箔２３と接触する構成のキャリア付金属箔の二つが、金属キャリア２２同士を積層した構造となっていて、さらに樹脂３１が両方の金属箔２３の全体を覆うとともに、金属キャリア２２と、金属箔２３との積層面の全周を覆っている。
【００２０】
このような構成とすることにより、金属箔の表面において平面視したときに、金属キャリアと金属箔との積層部分が樹脂により覆われ、他の部材がこの部分の側方向、すなわち積層方向に対して横からの方向から当たることを防ぐことができるようになり、結果としてハンドリング中の金属箔の剥がれを少なくすることができる。また、この積層部分の外周を露出しないように覆うことにより、ビルドアップ工程等での薬液処理工程におけるこの界面への薬液の浸入を防ぐことができ、金属層の腐食や侵食を防ぐことができる。
【００２１】
また、本発明の他の典型的な構成例としては、図５に示したように、平面視したときに、金属キャリアと金属箔と積層部分の一部が露出していてもよい。すなわち、図５においては金属箔３２の側方向において樹脂３１により覆われていないが、金属箔が金属キャリアから離れないという観点からはこの態様においても同様の効果を得ることができる。この樹脂３１で覆われていない側面において、この積層部分が露出した形となっているため、この方向からの薬液の浸入を防ぐことが難しい。このため、金属箔の腐食や侵食がシビアに問題となる場合には、四方向からの薬液の浸入を防ぐ必要があり、この場合図３の態様が好ましい。
【００２２】
なお、図３〜５の積層体において、例えば本発明のキャリア付金属箔同士を積層して得られる積層体を、二つの板状樹脂で挟んで、当該構造を維持するために、板状樹脂同士を加熱接着する。この加熱接着は、樹脂が流動する状態になる温度にてホットプレスにて行う。あるいは、加熱接着しなくても、ある程度の密着性があれば足りる。そこで接着により樹脂同士を密着させる場合、エポキシ樹脂系接着剤などのような接着剤を好適に使用することができる。さらに、この密着性は、板状樹脂を接着または加熱接着させる領域が一定範囲のときに効果的に発揮させることができる。この観点から、平面視したときの金属箔の面積（Ｓａ）と板状樹脂の面積（Ｓｂ）との比（Ｓａ／Ｓｂ）を０．６以上１．０未満、好ましくは０．８０以上０．９５以下とすることで、板状樹脂同士を接着または加熱接着する必要十分な面積を確保することができるため好ましい。また、別の観点から、前記二つの板状樹脂が接着または加熱接着されている面積（Ｓｐ）と、前記当該接着または加熱接着された面を含む板状樹脂の面積（Ｓｑ）との比（Ｓｐ／Ｓｑ）を０．００１以上０．２以下、好ましくは０．０１以上０．２０以下とすることによっても、板状樹脂同士を接着または加熱接着する必要十分な面積を確保することができるため好ましい。それぞれの金属箔に積層している二つの板状樹脂の面積および形状は同一であることが好ましいが、異なっていても良い。前記二つの板状樹脂の面積および形状が異なる場合は、ＳａおよびＳｑの値としては面積が大きい方の板状樹脂のものを使用することとする。
【００２３】
なお、樹脂の形状は金属箔と金属キャリアとの積層部分を覆うことができれば形状において制限されることはない。すなわち、図３〜５において樹脂の平面視したときの形状が四角形である場合を示したが、これ以外の形状としてもよい。一方、金属層についても四角形以外の形状としてもよい。
【００２４】
ここで、キャリア付金属層は、例えば図３、図４（または図５）に示したような積層体２０（または積層体３０）を樹脂２１−金属箔２３−離型層２４−金属キャリア２２−離型層２４−金属箔２３−樹脂２１の積層構造を含む面であるカットラインＢにてカットして得られる。あるいは、後述するように、金属箔の表面において平面視したときに、金属箔と金属キャリアとの積層面にてカットしてもよい。積層体の上に、後述のように、配線層、樹脂、ビルドアップ層などを積層した後で、上述したような所定の位置でカットして金属層同士を分離することで、多層金属張積層板やビルドアップ基板の最表面に金属層が露出した状態としてもよい。
【００２５】
このようにして露出させた金属層を回路形成に供することで、従来のようにプリント回路板の製造工程の簡素化および歩留まりアップにより製造コスト削減の効果を維持しつつ、生産性の向上を実現することができる。
【００２６】
積層体の金属箔の表面において平面視したときに、積層体が占める領域において積層体の使用領域（例えば、最終的に回路が形成される）の外側に十分にスペースがとられた態様では、この積層体の金属層内の使用領域の外側のスペース、または後述するように積層体を積層面にて樹脂で覆う場合この樹脂において、ドリルなどを用いて、直径０．０１ｍｍ〜１０ｍｍ程度の孔を１〜１０箇所程度設けてもよい。ここで、直径とは、孔を取り囲む円の最小直径を意味する。このようにして設けられた孔は、後述する多層金属張積層板の製造や、ビルドアップ基板の製造に際して、位置決めピンなどを固定するための手段として用いることができる。図１２に孔開けを行った積層体の断面の一例を示す。図１２では、それぞれ金属キャリア２２およびこの金属キャリアの表面に剥離可能に接触する金属箔２３を有する二つのキャリア付金属箔の金属キャリア同士を端部にて接着剤１１２を用いて接合した積層体において、この積層体を平面視したときに接着剤１１２よりも内側に孔１１４を開けた例が示される。なお、この孔開けに先立って、金属箔と金属キャリアとを同じ形状とし、各端部を合わせる、すなわち矩形形状である場合、平面視したときに四角の位置がずれないように重ね合わせるようにすることが、孔開けの際の位置合わせを容易にするため、好ましい。
【００２７】
また、本発明は、金属キャリアと金属箔とを離型層を介して密着させる。好適な離型層としては、例えばキャリア付き銅箔（キャリア付き極薄銅箔）において当業者に知られた任意の剥離層または中間層を用いることができる。例えば、剥離層はＣｒ、Ｎｉ、Ｃｏ、Ｆｅ、Ｍｏ、Ｔｉ、Ｗ、Ｐ、Ｃｕ、Ａｌ、又はこれらの合金、またはこれらの水和物、またはこれらの酸化物、あるいは有機物の何れか一種以上を含む層で形成することが好ましい。剥離層は複数の層で構成されても良い。なお、剥離層は拡散防止機能を有することができる。ここで拡散防止機能とは母材からの元素を極薄銅層側への拡散を防止する働きを有する。
【００２８】
本発明の一実施形態において、図２の離型層２４は金属キャリア２２側からＣｒ、Ｎｉ、Ｃｏ、Ｆｅ、Ｍｏ、Ｔｉ、Ｗ、Ｐ、Ｃｕ、Ａｌの元素群の内何れか一種の元素からなる単一金属層、又は、Ｃｒ、Ｎｉ、Ｃｏ、Ｆｅ、Ｍｏ、Ｔｉ、Ｗ、Ｐ、Ｃｕ、Ａｌの元素群から選択された一種以上の元素からなる合金層（これらは拡散防止機能をもつ）と、その上に積層されたＣｒ、Ｎｉ、Ｃｏ、Ｆｅ、Ｍｏ、Ｔｉ、Ｗ、Ｐ、Ｃｕ、Ａｌの元素群から選択された一種以上の元素の水和物若しくは酸化物または有機物からなる層とから構成される。
また、例えば離型層２４は、金属キャリア２２側からＣｒ、Ｎｉ、Ｃｏ、Ｆｅ、Ｍｏ、Ｔｉ、Ｗ、Ｐ、Ｃｕ、Ａｌ、Ｚｎの元素群の内何れか一種の元素からなる単一金属層、あるいはＣｒ、Ｎｉ、Ｃｏ、Ｆｅ、Ｍｏ、Ｔｉ、Ｗ、Ｐ、Ｃｕ、Ａｌ、Ｚｎの元素群から選択された一種以上の元素からなる合金層、その次にＣｒ、Ｎｉ、Ｃｏ、Ｆｅ、Ｍｏ、Ｔｉ、Ｗ、Ｐ、Ｃｕ、Ａｌ、Ｚｎの元素群の内何れか一種の元素からなる単一金属層、あるいはＣｒ、Ｎｉ、Ｃｏ、Ｆｅ、Ｍｏ、Ｔｉ、Ｗ、Ｐ、Ｃｕ、Ａｌ、Ｚｎの元素群から選択された一種以上の元素からなる合金層で構成することができる。なお、各元素の合計付着量は例えば１〜５００００μｇ／ｄｍ2とすることができ、また例えば付着量は１〜６０００μｇ／ｄｍ2とすることができる。
【００２９】
離型層２４はＮｉ含有層及びＣｒ含有層の２層で構成されることが好ましい。この場合、Ｎｉ含有層は金属キャリア２２との界面に、Ｃｒ含有層は金属箔２３（例えば銅箔または極薄銅層）との界面にそれぞれ接するようにして積層する。
【００３０】
離型層２４は、例えば電気めっき、無電解めっき及び浸漬めっきのような湿式めっき、或いはスパッタリング、ＣＶＤ及びＰＤＶのような乾式めっきにより得ることができる。コストの観点から電気めっきが好ましい。
【００３１】
また、例えば、離型層２４は、キャリア上に、ニッケル層、ニッケル−リン合金層又はニッケル−コバルト合金層と、クロム層またはクロム含有層とがこの順で積層されて構成することができる。ニッケルと銅との接着力はクロムと銅の接着力よりも高いので、金属箔２３がキャリア付銅箔の極薄銅層の場合には、極薄銅層を剥離する際に、極薄銅層とクロム層またはクロム含有層との界面で剥離するようになる。また、離型層２４のニッケル層にはキャリアからキャリアの構成元素である成分が金属箔２３（例えば銅箔または極薄銅層）へと拡散していくのを防ぐバリア効果が期待される。離型層２４におけるニッケルの付着量は好ましくは１００μｇ／ｄｍ2以上４００００μｇ／ｄｍ2以下、より好ましくは１００μｇ／ｄｍ2以上４０００μｇ／ｄｍ2以下、より好ましくは１００μｇ／ｄｍ2以上２５００μｇ／ｄｍ2以下、より好ましくは１００μｇ／ｄｍ2以上１０００μｇ／ｄｍ2未満であり、離型層２４におけるクロムの付着量は５μｇ／ｄｍ2以上１００μｇ／ｄｍ2以下であることが好ましい。離型層２４を金属キャリア２２の片面にのみ設ける場合、金属キャリア２２の反対面にはＮｉめっき層などの防錆層を設けることが好ましい。なお、クロム含有層はクロメート処理層であってもよく、クロム合金めっき層であってもよい。クロム層はクロムめっき層であってもよい。
なお、離型層は接着剤で形成してもよい。
また、金属箔とキャリアとを剥離可能に接触させることは、超音波溶接等の後述する接合方法を用いて、金属箔とキャリアとを接合することを含む。
【００３２】
さらに、図６に示すように、積層体４０が、少なくとも一方の面において平面視したときに、開口部４２を有し、この開口部において、金属箔２３が露出した構造をとってもよい。図６では、積層体の両面に開口部を設けた場合を示す。
この開口部は、通常のフォトリソグラフィ技術や、マスキングテープやマスキングシート等を積層した後に開口部のみエッチング除去する技術、または樹脂に対して、プレスにより、二つの金属層を接触させて得られる積層物を圧着または熱圧着することなどにより形成することができる。この開口部は、平面視したときに、金属層の端部（外周）より内側で形成されていてもよいし、金属層の端部または二つの金属層の積層部分の外周の少なくとも一部に到達していてもよい。
【００３３】
また、図７に示すように、金属箔２３を露出させたまま、金属キャリア２２と金属箔２３との積層面、すなわち離型層２４の金属箔２３の外周における端部のみを樹脂５１で覆ってもよい。このような積層体５０であっても、後述するような積層体の用途である積層過程において、離型層２４に薬液が入り込まないようにすることができる。
【００３４】
本発明に係る製造方法は、以上説明したとおりであるが、本発明を行うにあたり、前記各工程に悪影響を与えない範囲において、前記各工程の間あるいは前後に、他の工程を含めてもよい。例えば、離型層形成の前に金属キャリアの表面を洗浄する洗浄工程を行ってもよい。
【００３５】
また、多層プリント配線板の製造過程では、積層プレス工程やデスミア工程で加熱処理することが多い。そのため、積層体が受ける熱履歴は、積層数が多くなるほど厳しくなる。従って、特に多層プリント配線板への適用を考える上では、所要の熱履歴を経た後にも、金属キャリアと金属箔との間の剥離強度が先述した範囲にあることが望ましい。
【００３６】
従って、本発明の更に好ましい一実施形態においては、多層プリント配線板の製造過程における加熱条件を想定した、例えば２２０℃で３時間、６時間または９時間のうちの少なくとも一つの加熱後における、金属キャリアと金属箔との間の剥離強度が、０．５ｇｆ／ｃｍ以上であることが好ましく、１ｇｆ／ｃｍ以上であることが好ましく、２ｇｆ／ｃｍ以上であることが好ましく、３ｇｆ／ｃｍ以上であることが好ましく、５ｇｆ／ｃｍ以上であることが好ましく、１０ｇｆ／ｃｍ以上であることが好ましく、３０ｇｆ／ｃｍ以上であることが好ましく、５０ｇｆ／ｃｍ以上であることがより好ましい。また、当該剥離強度が２００ｇｆ／ｃｍ以下であることが好ましく、１５０ｇｆ／ｃｍ以下であることがより好ましく、８０ｇｆ／ｃｍ以下であることが更により好ましい。
【００３７】
２２０℃での加熱後の剥離強度については、多彩な積層数に対応可能であるという観点から、３時間後および６時間後の両方、または６時間および９時間後の両方において剥離強度が上述した範囲を満たすことが好ましく、３時間、６時間および９時間後の全ての剥離強度が上述した範囲を満たすことが更に好ましい。
【００３８】
本発明において、剥離強度はＪＩＳ  Ｃ６４８１に規定される９０度剥離強度測定方法に準拠して測定する。
【００３９】
以下、このような剥離強度を実現するための各材料の具体的構成要件について説明する。
【００４０】
金属キャリアまたは金属箔としては、銅又は銅合金板や箔が代表的なものであるが、アルミニウム、ニッケル、亜鉛などの板や箔を使用することもできる。特に、銅又は銅合金箔の場合、電解箔又は圧延箔を使用することができる。金属箔は、限定的ではないが、プリント回路基板の配線としての使用を考えると、０．１μｍ以上、好ましくは０．３μｍ以上、好ましくは０．５μｍ以上、好ましくは１μｍ以上、好ましくは１．５μｍ以上、好ましくは２μｍ以上、および４００μｍ以下、好ましくは１２０μｍ以下、好ましくは５０μｍ以下、好ましくは３５μｍ以下、好ましくは２５μｍ以下、好ましくは１５μｍ以下、好ましくは１０μｍ以下、好ましくは７μｍ以下、好ましくは５μｍ以下、好ましくは４μｍ以下、の厚みを有するのが一般的である。キャリア付金属箔に用いる金属箔としては、同じ厚みのものを用いても良いし、異なる厚みのものを用いても良い。
【００４１】
ここで、金属キャリアの厚みとしては、プリント回路板の配線またはプリント回路基板を製造するためのコア材としての使用を考えると、典型的には３〜９００μｍ程度、あるいは３〜５００μｍ程度、あるいは３〜３００μｍ程度、あるいは３〜１２５μｍ程度であり、従来のプリプレグなどの樹脂基板よりも薄いことが好ましい特徴である。また、本発明の積層体は、このようなキャリア付金属箔の二つを、金属キャリア同士を接触させるようにして積層させる。これにより、従来のキャリア付金属箔を用いた積層体よりも薄くすることができる一方で、当該積層体の強度や、打痕、変形等による品質不良の発生の低減などの観点からのハンドリング性を維持することを可能にする。さらに、薄い積層体とすることを可能にすることから、従来の製造設備に供することができ、かつ、配線回路の高密度化、多層化に対応することができる。
このような観点から、図２に示したような本発明の積層体の厚みは、典型的には６〜１８００μｍ、好ましくは６〜１５００μｍ、好ましくは６〜１０００μｍ、好ましくは６〜８００μｍ、好ましくは８〜５００μｍ、好ましくは８〜２５０μｍ、好ましくは１０〜２００μｍ、好ましくは１０〜１８０μｍ、好ましくは１０〜１６０μｍ、好ましくは１０〜１５０μｍ、好ましくは１０〜１２０μｍ、好ましくは１０〜１００μｍ、好ましくは１０〜８０μｍである。
【００４２】
使用する金属キャリアまたは金属箔には各種の表面処理が施されていてもよい。例えば、耐熱性付与を目的とした金属めっき（Ｎｉめっき、Ｎｉ−Ｚｎ合金めっき、Ｃｕ−Ｎｉ合金めっき、Ｃｕ−Ｚｎ合金めっき、Ｚｎめっき、Ｃｕ−Ｎｉ−Ｚｎ合金めっき、Ｃｏ−Ｎｉ合金めっきなど）、防錆性や耐変色性を付与するためのクロメート処理（クロメート処理液中にＺｎ、Ｐ、Ｎｉ、Ｍｏ、Ｚｒ、Ｔｉ等の合金元素を１種以上含有させる場合を含む）、表面粗度調整のための粗化処理（例：銅電着粒やＣｕ−Ｎｉ−Ｃｏ合金めっき、Ｃｕ−Ｎｉ−Ｐ合金めっき、Ｃｕ−Ｃｏ合金めっき、Ｃｕ−Ｎｉ合金めっき、Ｃｕ−Ｗ合金めっき、Ｃｕ−Ａｓ合金めっき、Ｃｕ−Ａｓ−Ｗ合金めっき等の銅合金めっきによるもの）が挙げられる。粗化処理が金属箔と金属キャリアとの剥離強度に影響を与えることはもちろん、クロメート処理も大きな影響を与える。クロメート処理は防錆性や耐変色性の観点から重要であるが、剥離強度を有意に上昇させる傾向が見られるので、剥離強度の調整手段としても意義がある。
【００４３】
また、金属キャリア同士の積層は、単に重ね合わせる他、例えば以下の方法で行うことができる。なお、この金属キャリア同士の接合は、金属箔を金属キャリアに接触させる前に行ってもよいし、キャリア付金属箔同士を重ね合わせた後で行ってもよいし、特にキャリア層の表面に凹凸が生じるような方法により接合する場合、先に金属キャリア同士を接合してから金属箔がこの接合部分にかからないように積層してもよい。
（ａ）冶金的接合方法：融接（アーク溶接、ＴＩＧ（タングステン・イナート・ガス）溶接、ＭＩＧ（メタル・イナート・ガス）溶接、抵抗溶接、シーム溶接、スポット溶接）、圧接（超音波溶接、摩擦撹拌溶接）、ろう接；
（ｂ）機械的接合方法：かしめ、リベットによる接合（セルフピアッシングリベットによる接合、リベットによる接合）、ステッチャー；
（ｃ）物理的接合方法：接着剤、（両面）粘着テープ
一方の金属層の一部または全部と他方の金属層の一部または全部とを、上記接合方法を用いて接合することにより、一方の金属層と他方の金属層を積層し、金属層同士を分離可能に接触させて構成される積層物を製造することができる。一方の金属層と他方の金属層とが弱く接合されて、一方の金属層と他方の金属層とが積層されている場合には、一方の金属層と他方の金属層との接合部を除去しないでも、一方の金属層と他方の金属層とは分離可能である。また、一方の金属層と他方の金属層とが強く接合されている場合には、一方の金属層と他方の金属層とが接合されている箇所を切断や化学研磨（エッチング等）、機械研磨等により除去することにより、一方の金属層と他方の金属層を分離することができる。
【００４４】
本発明では、樹脂を金属箔の面に貼り合せる場合には剥離強度が高いことが望まれる場合がある。当該場合には、例えば、金属層（例えば電解銅箔）のマット面（Ｍ面）を樹脂との接着面とし、粗化処理等の表面処理を施すことによって化学的および物理的アンカー効果による接着力向上を図ることが好ましい。
【００４５】
積層体を樹脂で覆う場合、好適な樹脂としては、特に制限はないが、熱硬化性樹脂、例えば、フェノール樹脂、ポリイミド樹脂、エポキシ樹脂、ポリエチレン、ポリプロピレン、ポリスチレン、ポリウレタン、スチレンブタジエン樹脂エマルジョン、アクリロニトリルブタジエン樹脂エマルジョン、カルボキシ変性スチレンブタジエン共重合樹脂エマルジョン、アクリル樹脂エマルジョン、天然ゴム、松脂、フッ素樹脂（ポリテトラフルオロエチレン、ポリフッ化ビニリデン等）、シリコン樹脂、シリコーンまたは熱可塑性樹脂、例えばポリエチレン、ポリプロピレン、ポリスチレン、アクリル樹脂、熱可塑性ポリウレタン、あるいは熱可塑性天然ゴム等を使用することができる。より典型的には２５０℃でも溶融しないおよび／またはガラス転移温度が２００℃以上である耐熱性樹脂、例えば、フッ素樹脂（ポリテトラフルオロエチレン、ポリフッ化ビニリデン等）、好ましくは２５０℃でも溶融せず、かつ、ガラス転移温度が２００℃以上である耐熱性樹脂、例えばポリイミド樹脂や液晶ポリマー樹脂（ＬＣＰ樹脂）などを使用することができる。また、樹脂は耐薬液性、特に耐酸性、耐デスミア液性を有するものが好ましい。なお、ここで「デスミア処理」とは、樹脂にレーザおよび／またはドリルで穴を開けた後、または樹脂表面に金属箔を貼り合わせた後、エッチング等により金属箔を除去した後に、樹脂や金属箔例えば銅箔の残りかす等を処理液により除去することをいい、「デスミア液」とはその際に用いられる処理液をいう。さらに、この樹脂の粘度は、０．５Ｐａ・ｓ以上、１Ｐａ・ｓ以上、５Ｐａ・ｓ以上、１０Ｐａ・ｓ以上、かつ、１００００Ｐａ・ｓ以下、５０００Ｐａ・ｓ以下、３０００Ｐａ・ｓ以下であればよく、１００Ｐａ・ｓ以下の範囲についてはＪＩＳ  Ｚ  ８８０３（２０１１）に準拠し、ＪＩＳ  Ｚ  ８８０３（２０１１）の「６  細管粘度計による粘度測定方法６．２．３  ウベローデ粘度計」を用いて測定し、１００Ｐａ・ｓよりも高い範囲については同「７  落球粘度計による粘度測定方法」を用いて測定する。
【００４６】
また、プリプレグを使用することもできる。金属箔に、貼り合わせる前のプリプレグはＢステージの状態にあるものがよい。プリプレグ（Ｃステージ）の線膨張係数は１２〜１８（×１０-6／℃）と、基板の構成材料である銅箔の１６．５（×１０-6／℃）、またはＳＵＳプレス板の１７．３（×１０-6／℃）とほぼ等しいことから、プレス前後の基板サイズが設計時のそれとは異なる現象（スケーリング変化）による回路の位置ずれが発生し難い点で有利である。更に、これらのメリットの相乗効果として多層の極薄コアレス基板の生産も可能になる。ここで使用するプリプレグは、回路基板を構成するプリプレグと同じ物であっても異なる物であってもよい。
【００４７】
プリプレグを使用する場合、キャリア付金属箔を金属箔側から平面視したときに、一回り大きなサイズのものを用いることが、積層体側面への薬液の侵入を効果的に抑える観点から好ましい。このＢステージのプリプレグの上に、さらに一回り大きいサイズの金属箔や金属キャリアを積層することが、プレスした際にプリプレグが広がってはみ出すことを防ぎ、他の層を汚染することを効果的に防ぐことができる観点から、好ましい。
【００４８】
また、樹脂の熱膨張率が、金属箔および金属キャリアの熱膨張率の＋１０％、−３０％以内であることが望ましい。これによって、金属箔および金属キャリアと、樹脂との熱膨張差に起因する回路の位置ずれを効果的に防止することができ、不良品発生を減少させ、歩留りを向上させることができる。
【００４９】
樹脂の厚みは特に制限はなく、リジッドでもフレキシブルでもよいが、厚すぎるとホットプレス中の熱分布に悪影響がでる一方で、薄すぎると撓んでしまいプリント配線板の製造工程を流れなくなることから、通常５μｍ以上１０００μｍ以下であり、５０μｍ以上９００μｍ以下が好ましく、１００μｍ以上４００μｍ以下がより好ましい。
【００５０】
また、平面視したときに金属箔の表面の少なくとも一部を樹脂で覆う態様において、樹脂層の厚みは小さいほど好ましいが、典型的には５０μｍ以下、好ましくは４０μｍ以下、さらに好ましくは３０μｍ以下、および典型的には１μｍ以上、好ましくは２μｍ以上、さらに好ましくは５μｍ以上である。なお、ここでいう樹脂層の厚みとは、例えば図６に示したように、積層体４０を平面視したときの樹脂４１の金属箔２３を覆う部分の厚みｔを指す。
【００５１】
また、積層体を平面視したときに開口部を設けることが歩留まりの観点から好ましく、金属箔２３の端部に接線を引き、その接線に垂直な方向であり、かつ、平面視した際の金属層端部における接線に垂直な方向における樹脂の幅、例えば図６に示したような態様において、樹脂４１の開口部４２の端部から金属箔２３の端部に到達するまでの樹脂４１の幅ｗが、典型的には１０ｍｍ以下、好ましくは５ｍｍ以下、さらに好ましくは３ｍｍ以下であり、かつ、典型的には０．１ｍｍ以上、好ましくは０．２ｍｍ以上、さらに好ましくは０．５ｍｍ以上である。この樹脂層の幅が、大きすぎると、歩留まりの観点から好ましくなく、逆に小さすぎると開口部端部からの薬液浸み込みを効果的に抑える効果が小さくなる。
【００５２】
そこで、本発明に係る積層体の金属箔の面を樹脂で覆う場合には、好ましい一実施形態においては、樹脂と金属箔の面の剥離強度を好ましい範囲（例えば８００ｇｆ／ｃｍ以上）に調節するため、貼り合わせ面の表面粗度を、ＪＩＳ  Ｂ  ０６０１：２００１に準拠して測定した金属箔表面の十点平均粗さ（Ｒｚ  ｊｉｓ）で表して、０．４μｍ以上とすることが好ましく、０．５μｍ以上とすることが好ましく、０．８μｍ以上とすることが好ましく、１．０μｍ以上とすることが好ましく、１．２μｍ以上とすることが好ましく、１．５μｍ以上とすることが好ましく、２．０μｍ以上とすることが好ましい。また上限は特に設定をする必要は無いが、例えば、１０．０μｍ以下とすることが好ましく、８．０μｍ以下とすることが好ましく、７．０μｍ以下とすることが好ましく、６．０μｍ以下とすることが好ましく、５．０μｍ以下とすることが好ましい。
【００５３】
また、本発明に係る積層体の好ましい一実施形態においては、埋め込み法（エンベティッド法）による回路形成をするために、金属箔の上に回路または配線を設ける場合、金属箔と当該回路または配線、または当該回路または配線を埋め込む樹脂との間の剥離強度を先述した好ましい範囲に調節するため、金属箔の金属キャリアが存在する側の面とは反対側の面の表面粗度を、ＪＩＳ  Ｂ  ０６０１：２００１に準拠して測定した十点平均粗さ（Ｒｚ  ｊｉｓ）で表して、３．５μｍ以下、更に３．０μｍ以下とすることが好ましい。但し、表面粗度を際限なく小さくするのは手間がかかりコスト上昇の原因となるので、０．１μｍ以上とするのが好ましく、０．３μｍ以上とすることがより好ましい。
【００５４】
金属箔を金属キャリアから分離可能に接触させて構成されるキャリア付金属箔を樹脂に埋め込むことで、前記金属箔において平面視したときに積層部分の外周の少なくとも一部が樹脂で覆われる積層体を製造するためのホットプレスの条件としては、樹脂としてプリプレグ（例えば板状プリプレグ）を使用する場合、圧力３０〜４０ｋｇ／ｃｍ2、プリプレグのガラス転移温度よりも高い温度でホットプレスすることが好ましい。
【００５５】
また、図２〜図７に示した積層体の金属キャリアの間に無機基板および／または金属板を介在させることもできる。図６に示した積層体について、無機基板または金属板を用いた例を図１１に示す。
図１１において、積層体６０は、金属キャリア２２の表面に剥離可能に金属箔２３を接触させてなるキャリア付金属箔の二つを、前記金属キャリア２２の間に無機基板および／または金属板６１を介在させて積層させて得られる。当該無機基板または金属板６１は後述するコア材としての働きをする。
このような無機基板としては、例えばセラミックス、窒化アルミニウム、アルミナなどが挙げられる。また、金属板としては、アルミニウム板、アルミニウム合金板、ニッケル板、ニッケル合金板、ステンレス板、銅合金板、銅板、鉄板、鉄合金板、亜鉛板、亜鉛合金板などが挙げられる。無機基板および／または金属板の厚みは、特に限定する必要はないが、例えば１μｍ以上、好ましくは２μｍ以上、より好ましくは５μｍ以上、さらに好ましくは１０μｍ以上、特に好ましくは１５μｍ以上であり、かつ、１００００μｍ以下、好ましくは５０００μｍ以下、より好ましくは１０００μｍ以下、さらに好ましくは３００μｍ以下、特に好ましくは２００μｍ以下である。
また、この無機基板または金属板と、金属キャリアとは、接着剤、溶接、前述の各種の接合方法などを用いて積層することができ、剥離可能に密着させるようにしてもよい。
また、この図１１に示した積層体６０をラインＢ（またはラインＣ）にてカットすることによって、例えば図１０に示したような積層体を得ることができる。
【００５６】
さらに、別の観点から、本発明は、上述した積層体の用途を提供する。
第一に、上述した積層体の少なくとも一つの金属箔の面方向、すなわち金属箔の表面に対して略垂直な方向に対して、樹脂又は金属層を１回以上、例えば１〜１０回積層することを含む多層金属張積層板の製造方法が提供される。ここで、金属層とは、前述したような金属箔および金属キャリアとして挙げた金属からなる層が挙げられ、典型的には箔や板などの形態である。
【００５７】
第二に、上述した積層体の少なくとも一つの金属箔の面方向に対して、樹脂、片面あるいは両面金属張積層板、または本発明の積層体、すなわち図２または図１０に示したような積層体または図３〜図７に示したような樹脂で覆った積層体を切断して得られる積層体あるいは図１１に示したような金属キャリアの間に無機基板および／または金属板を介在させた積層体、樹脂基板付金属層、または金属層を１回以上積層することを含む多層金属張積層板の製造方法が挙げられる。なお、この積層は、所望する回数だけ行われ、各積層回とも、樹脂、片面あるいは両面金属張積層板、本発明の積層体、および金属層からなる群から任意に選択することができる。また、樹脂基板付金属層としては、従来の樹脂キャリアまたは金属キャリアを有するキャリア付金属箔などを好適に使用することができる。
【００５８】
上記の多層金属張積層板の製造方法においては、剥離可能な状態にある金属箔の部分で、当該金属箔を金属キャリアから剥離して分離する工程を含むことができる。ここで、剥離可能な状態にある金属箔の部分は、図３〜図７に示したような樹脂で覆った積層体ではなく、図２に示したような積層体の金属箔を想定しているが、図２で示したような積層体であっても、例えば冶金的接合方法や機械的接合方法などの金属箔の上から接合を行ったものについては、後述するような切断工程を経ることで、金属箔が金属キャリアから剥離可能となる。
また、前記積層体を、金属層の表面において平面視したときに、金属箔と金属キャリアとの積層面の少なくとも一つにて、例えば前記積層体の金属箔上で切断する工程を含むことができる。この場合にも、切断後の積層体の金属箔を金属キャリアから剥離して分離する工程を更に含むことができる。上記の多層金属張積層板の製造方法においては、前記積層体を、金属箔の表面において平面視したときに、金属箔と金属キャリアとの積層面の少なくとも一つにて切断する工程を更に含むことができる。
【００５９】
さらに、金属箔を金属キャリアから剥離して分離した後、金属箔の一部または全部をエッチングにより除去する工程を更に含むことができる。
【００６０】
第三に、上述した積層体の少なくとも一つの金属箔の面方向に対して、樹脂、片面あるいは両面配線基板、片面あるいは両面金属張積層板、本発明の積層体、すなわち図２または図１０に示したような積層体または図３〜図７に示したような樹脂で覆った積層体を切断して得られる積層体あるいは図１１に示したような金属キャリアの間に無機基板および／または金属板を介在させた積層体、樹脂基板付金属層、配線、回路または金属層を１回以上、例えば１〜１０回積層することを含むビルドアップ基板の製造方法が提供される。なお、この積層は、所望する回数だけ行われ、各積層回とも、樹脂、片面あるいは両面配線基板、片面あるいは両面金属張積層板、本発明の積層体、および金属層からなる群から任意に選択することができる。また、上述と同様に、樹脂基板付金属層としては、従来のキャリア付金属箔などを好適に使用することができる。
【００６１】
第四に、上述した積層体の少なくとも一つの金属箔の面方向に対して、ビルドアップ配線層を一層以上積層する工程を含むビルドアップ基板の製造方法が提供される。この際、ビルドアップ配線層はサブトラクティブ法又はフルアディティブ法又はセミアディティブ法の少なくとも一つを用いて形成することができる。
【００６２】
ここで、積層体の第四の用途、すなわちビルドアップ基板の製造方法における、サブトラクティブ法とは、金属張積層板や配線基板（プリント配線板、プリント回路板を含む）上の金属層の不要部分を、エッチングなどによって、選択的に除去して、導体パターンを形成する方法を指す。フルアディティブ法とは、導体層に金属層を使用せず、無電解めっき又は／および電解めっきにより導体パターンを形成する方法であり、セミアディティブ法は、例えば金属層からなるシード層上に無電解金属析出と、電解めっき、エッチング、又はその両者を併用して導体パターンを形成した後、不要なシード層をエッチングして除去することで導体パターンを得る方法である。
【００６３】
上記のビルドアップ基板の製造方法においては、片面あるいは両面配線基板、片面あるいは両面金属張積層板、積層体の金属箔、積層体の金属キャリア、金属層、樹脂基板付金属層の樹脂、樹脂基板付金属層の金属層、又は樹脂に穴を開け、当該穴の側面および底面に導通めっきをする工程を更に含むことができる。また、前記片面あるいは両面配線基板を構成する金属層、片面あるいは両面金属張積層板を構成する金属層、積層体を構成する金属箔、樹脂基板付金属層の金属層、及び金属層の少なくとも一つに配線を形成する工程を１回以上行うことを更に含むこともできる。
【００６４】
上記のビルドアップ基板の製造方法においては、配線形成された表面の上に、本発明の積層体、すなわち図２または図１０に示したような積層体または図３〜図７に示したような樹脂で覆った積層体あるいは図１１に示したような金属キャリアの間に無機基板および／または金属板を介在させた積層体を切断して得られる積層体を積層する工程を更に含むこともできる。
【００６５】
なお、「配線形成された表面」とは、ビルドアップを行う過程で都度現れる表面に配線形成された部分を意味し、ビルドアップ基板としては最終製品のものも、その途中のものも包含する。
【００６６】
上記のビルドアップ基板の製造方法においては、剥離可能な状態にある金属箔の部分で、当該金属箔を金属キャリアから剥離して分離する工程を含むことができる。ここで、剥離可能な状態にある金属箔の部分は、図３〜図７に示したような樹脂で覆った積層体ではなく、図２に示したような積層体の金属箔を想定しているが、図２で示したような積層体であっても、例えば冶金的接合方法や機械的接合方法などの金属箔の上から接合を行ったものについては、後述するような切断工程を経ることで、金属箔が金属キャリアから剥離可能となる。
また、前記積層体を、金属層の表面において平面視したときに、金属箔と金属キャリアとの積層面の少なくとも一つにて、例えば前記積層体の金属箔上で切断する工程を含むことができる。この場合にも、切断後の積層体の金属箔を金属キャリアから剥離して分離する工程を更に含むことができる。上記のビルドアップ基板の製造方法においては、前記積層体を、金属箔の表面において平面視したときに、金属箔と金属キャリアとの積層面の少なくとも一つにて切断する工程を更に含むことができる。あるいは、金属キャリア同士が接合または溶接または接着されている場合、この積層体を平面視したときに、この接合、溶接または接着されている部分よりも内側で切断してもよい。また、金属キャリア同士の接合部を切断、研削、機械研磨、エッチング等の化学研磨等により除去することもできる。
【００６７】
さらに、金属箔を金属キャリアから剥離して分離した後、金属箔の一部または全部をエッチングにより除去する工程を更に含むことができる。
【００６８】
なお、上述の多層金属張積層板の製造方法およびビルドアップ基板の製造方法において、各層同士は熱圧着を行うことにより積層させることができる。この熱圧着は、一層一層積層するごとに行ってもよいし、ある程度積層させてからまとめて行ってもよいし、最後に一度にまとめて行ってもよい。
【００６９】
特に、本発明は、上記のビルドアップ基板の製造方法において、片面あるいは両面配線基板、片面あるいは両面銅張積層板、本発明の積層体、すなわち図２または図１０に示したような積層体または図３〜図７に示したような樹脂で覆った積層体を切断して得られる積層体あるいは図１１に示したような金属キャリアの間に無機基板および／または金属板を介在させた積層体の金属箔、当該積層体の金属キャリア、金属層、樹脂基板付金属層の樹脂、樹脂基板付金属層の金属層、または樹脂に穴を開け、当該穴の側面および底面に導通めっきをし、更に前記片面あるいは両面配線基板を構成する金属箔および回路部分、片面あるいは両面銅張積層板を構成する金属箔、積層体を構成する金属箔、樹脂基板付金属層の金属層、または金属層に回路を形成する工程を少なくとも１回以上行うビルドアップ基板の製造方法を提供する。
【００７０】
以下、上述した用途の具体例として、本発明に係る積層体を利用した４層ＣＣＬの製法を説明する。ここで使用する積層体は、図２に示したような金属キャリア１１ｃおよび金属箔１１ａを、剥離層１１ｂを介して分離可能に接触させて構成される。積層体に、所望枚数のプリプレグ１２、次に内層コア１３と称する２層プリント回路基板または２層金属張積層板、次にプリプレグ１２、更に樹脂付金属層を順に重ねることで１組の４層ＣＣＬの組み立てユニットが完成する。次に、このユニット１４（通称「ページ」と言う）を１０回程度繰り返し、プレス組み立て物１５（通称「ブック」と言う）を構成する（図８）。その後、このブック１５を積層金型１０で挟んでホットプレス機にセットし、所定の温度及び圧力で加圧成型することにより多数の４層ＣＣＬを同時に製造することができる。積層金型１０としては例えばステンレス製プレートを使用することができる。プレートは、限定的ではないが、例えば１〜１０ｍｍ程度の厚板を使用することができる。４層以上のＣＣＬについても、一般的には内層コアの層数を上げることで、同様の工程で生産することが可能である。
【００７１】
以下、上述した用途の具体例として、金属箔１１ａを金属キャリア１１ｃに離型層１１ｂを介して分離可能に接触させて構成されるキャリア付金属箔の二つを、金属キャリア１１ｃ同士を接触させて構成される積層体１１を利用したコアレスビルドアップ基板の製法を例示的に説明する。この方法では、積層体１１の両側にビルドアップ層１６を必要数積層して、最終的に二つの金属箔１１ａを、金属キャリア１１ｃから剥離する（図９参照）。
【００７２】
また例えば、本発明の積層体に、絶縁層としての樹脂、２層回路基板、絶縁層としての樹脂を順に重ね、その上に本発明の積層体を順に重ねて、このようにして得られる最終の積層体における金属箔と金属キャリアとの積層面にてカットすることでビルドアップ基板を製造することができる。
【００７３】
また、別の方法としては、本発明の積層体に、絶縁層としての樹脂、導体層としての金属層を順に積層する。次に、必要に応じて金属層の全面を、ハーフエッチングして厚みを調整する工程を含めてもよい。次に、積層した金属層の所定位置にレーザー加工を施して金属層と樹脂を貫通するビアホールを形成し、ビアホールの中のスミアを除去するデスミア処理を施した後、ビアホール底部、側面および金属層の全面または一部に無電解めっきを施して層間接続を形成して、必要に応じて更に電解めっきを行う。金属層上の無電解めっきまたは電解めっきが不要な部分にはそれぞれのめっきを行う前までに予めめっきレジストを形成しておいてもよい。また、無電解めっき、電解めっき、めっきレジストと金属層の密着性が不十分である場合には予め金属層の表面を化学的に粗化しておいてもよい。めっきレジストを使用した場合、めっき後にめっきレジストを除去する。次に、金属層および、無電解めっき部、電解めっき部の不要部分をエッチングにより除去することで回路を形成する。その後、積層体における金属箔と金属キャリアとの積層面にてカットすることでビルドアップ基板を製造することができる。樹脂、銅箔の積層から回路形成までの工程を複数回行ってさらに多層のビルドアップ基板としてもよい。
さらに、このビルドアップ基板の最表面には、本発明の積層体、すなわち図２または図１０に示したような積層体または図３〜図７に示したような樹脂で覆った積層体あるいは図１１に示したような金属キャリアの間に無機基板および／または金属板を介在させた積層体を切断して得られる積層体を接触させて積層してもよい。なお、最後に積層体を密着させる場合、その前段までで重ね合わせた積層体における金属箔と金属キャリアとの積層面にてカットをしておいてもよいが、最後の積層体の密着までカットを行わず、最後に全ての積層体の金属箔と金属キャリアとの積層面が切断面に含まれるようにカットされるように、一度にカットしてもよい。
【００７４】
ここで、ビルドアップ基板作製に用いる樹脂基板としては、熱硬化性樹脂を含有するプリプレグを好適に用いることができる。
【００７５】
また、別の方法としては、本発明の積層体を覆う樹脂に開口部を設けて露出する金属箔の露出表面に、絶縁層としての樹脂例えばプリプレグまたは感光性樹脂を積層する。その後、樹脂の所定位置にビアホールを形成する。樹脂として例えばプリプレグを用いる場合、ビアホールはレーザー加工により行うことができる。レーザー加工の後、このビアホールの中のスミアを除去するデスミア処理を施すとよい。また、樹脂として感光性樹脂を用いた場合、フォトリソグラフィ法によりビアホール形成部の樹脂を除去することができる。次に、ビアホール底部、側面および樹脂の全面または一部に無電解めっきを施して層間接続を形成して、必要に応じて更に電解めっきを行う。樹脂上の無電解めっきまたは電解めっきが不要な部分にはそれぞれのめっきを行う前までに予めめっきレジストを形成しておいてもよい。また、無電解めっき、電解めっき、めっきレジストと樹脂の密着性が不十分である場合には予め樹脂の表面を化学的に粗化しておいてもよい。めっきレジストを使用した場合、めっき後にめっきレジストを除去する。次に、無電解めっき部または電解めっき部の不要部分をエッチングにより除去することで回路を形成する。その後、積層体における金属箔と金属キャリアとの積層面にてカットすることでビルドアップ基板を製造することができる。樹脂の積層から回路形成までの工程を複数回行ってさらに多層のビルドアップ基板としてもよい。
さらに、このビルドアップ基板の最表面には、本発明の積層体、すなわち図２または図１０に示したような積層体または図３〜図７に示したような樹脂で覆った積層体あるいは図１１に示したような金属キャリアの間に無機基板および／または金属板を介在させた積層体を切断して得られる積層体を接触させて積層してもよい。なお、最後に積層体を密着させる場合、その前段までで重ね合わせた積層体における金属箔と金属キャリアとの積層面にてカットをしておいてもよいが、最後の積層体の密着までカットを行わず、最後に全ての積層体の金属箔と金属キャリアとの積層面が切断面に含まれるようにカットされるように、一度にカットしてもよい。
【００７６】
また、別の方法としては、図１３〜図１５に示したようなビルドアップ方法が挙げられる。
すなわち、図１３においては、図１２に示したキャリア付金属箔同士を金属キャリア側で重ねた積層体のそれぞれの金属箔２３にプリプレグ１１５、１１６を積層させ、さらに回路形成用の金属層１１７、１１８を積層させる。積層後に、カットラインＢにてカットする。この一連の操作の際に、孔１１４はアライメントホールとして機能し、孔１１４の上面にプリプレグ、金属層を積層させても、超音波、放射線（電磁放射線（Ｘ線およびガンマ線）または粒子放射線（α線、β線、中性子線、電子線、中間子線、陽子線等））または電磁波を当てることで位置検出をすることができるようになっている。なお、装置の普及の程度や利用のしやすさを考慮するとＸ線またはガンマ線を用いることが好ましく、Ｘ線を用いることがより好ましい。
【００７７】
続いて、図１４においては、図１３で得られた積層体の孔１１４よりも内側に積層方向に貫通する孔１２４を開ける。これにより、人間にも孔が視覚化されることになる。また、孔１１４よりも内側に孔１２４を開けることにより積層体の金属層と金属層との間に薬液が染み込むのを防止できる。
【００７８】
そして、図１５においては、図１４で得られた積層体の最外層の金属層１１７、１１８に回路を形成し、回路領域１２２、１２３を設けてビルドアップ基板１２１を得る。この後、図１６に示すように、図１５で得られたビルドアップ基板１２１にさらにビルドアップ層１３２を形成し、さらに必要に応じてビルドアップ層の形成を続けて、最後に、平面視したときに孔１２４の内側に設定した所定のカットラインＢにてカットして、矢印Ｄに沿って金属層の界面にて分けて二つの基板１３３、１３４にしてもよい。また、図１５に示したように、平面視したときに孔１２４の内側に設定した所定のカットラインＢにてカットし、金属キャリア２３同士の界面にて分けて二つのビルドアップ基板を得て、図１７に示すように、それぞれのビルドアップ基板１４１の両面に対して引き続きビルドアップ層１４２を形成していってもよいし、片面だけにビルドアップ層を形成していってもよい。
【００７９】
このようにして作製されたコアレスビルドアップ基板に対しては、めっき工程及び／又はエッチング工程を経て表面に配線を形成し、更に金属箔と金属キャリアとの間で、剥離分離させることでビルドアップ配線板が完成する。剥離分離後に剥離面に対して、配線を形成してもよいし、金属箔をエッチングにより除去して多層ビルドアップ配線板としてもよい。更に、ビルドアップ配線板に電子部品類を搭載することで、プリント回路板が完成する。また、剥離前のコアレスビルドアップ基板に直接、電子部品を搭載してもプリント回路板を得ることができる。
【実施例】
【００８０】
以下に本発明の実施例を比較例と共に示すが、これらの実施例は本発明及びその利点をよりよく理解するために提供するものであり、発明が限定されることを意図するものではない。
【００８１】
＜実験例１＞
以下の手順により、図２に示した構造の二つのキャリア付極薄銅箔を有する積層体を作製した。
キャリアとして、厚さ３５μｍの長尺の電解銅箔（ＪＸ日鉱日石金属社製ＪＴＣ）を用意した。この銅箔の光沢面（シャイニー面）に対して、以下の条件でロール・トウ・ロール型の連続めっきラインで電気めっきすることにより４０００μｍ／ｄｍ2の付着量のＮｉ層を形成した。
【００８２】
（１）Ｎｉ層（Ｎｉ含有層、剥離層：下地メッキ１）
銅箔キャリアのＳ面に対して、以下の条件でロール・トウ・ロール型の連続メッキラインで電気メッキすることにより１０００μｇ／ｄｍ2の付着量のＮｉ層を形成した。具体的なメッキ条件を以下に記す。
【００８３】
硫酸ニッケル：２７０〜２８０ｇ／Ｌ
塩化ニッケル：３５〜４５ｇ／Ｌ
酢酸ニッケル：１０〜２０ｇ／Ｌ
ホウ酸：３０〜４０ｇ／Ｌ
光沢剤：サッカリン、ブチンジオール等
ドデシル硫酸ナトリウム：５５〜７５ｐｐｍ
ｐＨ：４〜６
浴温：５５〜６５℃
電流密度：１０Ａ／ｄｍ2
【００８４】
（２）Ｃｒ層（Ｃｒ含有層、剥離層：下地メッキ２）
次に、（１）にて形成したＮｉ層表面を水洗及び酸洗後、引き続き、ロール・トウ・ロール型の連続メッキライン上でＮｉ層の上に１１μｇ／ｄｍ2の付着量のＣｒ層を以下の条件で電解クロメート処理することにより付着させた。
重クロム酸カリウム１〜１０ｇ／Ｌ、亜鉛０ｇ／Ｌ
ｐＨ：７〜１０
液温：４０〜６０℃
電流密度：２Ａ／ｄｍ2
【００８５】
（３）極薄銅層
次に、（２）にて形成したＣｒ層表面を水洗及び酸洗後、引き続き、ロール・トウ・ロール型の連続メッキライン上で、Ｃｒ層の上に厚み２μｍの極薄銅層を以下の条件で電気メッキすることにより形成し、キャリア付極薄銅箔を作製した。
銅濃度：８０〜１２０ｇ／Ｌ
硫酸濃度：８０〜１２０ｇ／Ｌ
電解液温度：５０〜８０℃
電流密度：１００Ａ／ｄｍ2
【００８６】
上記の処理によるキャリア付極薄銅箔（極薄銅層の厚さ２μｍ、極薄銅層粗化形成面粗さ：Ｒｚ０．６μｍ）を用い、この極薄銅箔の粗面（マット面：Ｍ面）に、下記に示す粗化めっきを行った。以下に、処理条件を示す。これらはいずれも、本発明の積層体におけるキャリア付極薄銅箔を構成する極薄銅箔への粗化処理層を形成するための工程である。粗化粒子形成時の対限界電流密度比は２．５０とした。
【００８７】
（液組成１）
Ｃｕ：１５ｇ／Ｌ
Ｈ2ＳＯ4：１００ｇ／Ｌ
Ｗ：３ｍｇ／Ｌ
ドデシル硫酸ナトリウム添加量：１０ｐｐｍ
（電気めっき温度１）５０℃
【００８８】
本粗化処理の後、下記に示す正常めっきを行った。以下に、処理条件を示す。
（液組成２）
Ｃｕ：４０ｇ／Ｌ
Ｈ2ＳＯ4：１００ｇ／Ｌ
（電気めっき温度１）４０℃
（電流条件１）
電流密度：３０Ａ／ｄｍ2
クーロン量：１５０Ａｓ／ｄｍ2
【００８９】
次に、耐熱・防錆層の上に電解クロメート処理を行った。
電解クロメート処理（クロム・亜鉛処理（酸性浴））
ＣｒＯ3：１．５ｇ／Ｌ
ＺｎＳＯ4・７Ｈ２Ｏ：２．０ｇ／Ｌ
Ｎａ2ＳＯ4：１８ｇ／Ｌ
ｐＨ：４．６
浴温：３７℃
電流密度：２．０Ａ／ｄｍ2
時間：１〜３０秒
（ｐＨ調整は硫酸又は水酸化カリウムで実施）
【００９０】
次に、このクロメート皮膜層の上に、シラン処理（塗布による）を施した。シラン処理の条件は、次の通りである。
０．２％  ３−グリシドキシプロピルトリメトキシシラン
なお、各キャリア付極薄銅箔に関して、それぞれの極薄銅箔と金属キャリアとの剥離強度は、１３ｇｆ／ｃｍおよび１０ｇｆ／ｃｍであった。
このようにして得られた二つのキャリア付極薄銅箔の金属キャリア同士を接触させて極薄銅箔層の上から超音波溶接機にて、超音波周波数２０ｋＨｚ、出力１００〜４５０Ｗ、振幅６５μｍ、加圧力１００〜４００ｋｇｆ／ｃｍ2の条件で二つのキャリア付極薄銅箔を接合させて、図２に示した構造の積層体を得た。
【００９１】
＜実験例２＞
以下の手順により、図２に示した構造の二つのキャリア付極薄銅箔を有する積層体を作製した。
以下の条件にて、剥離層の形成および極薄銅箔の粗化処理を行った後の処理以外は、実験例１と同様の手順にて行った。なお、クロメート処理後に積層した極薄銅層厚みは３μｍであった。
【００９２】
（剥離層の形成）
（１）「Ｎｉ−Ｚｎ」：ニッケル亜鉛合金めっき
上記ニッケルめっきの形成条件において、ニッケルめっき液中に硫酸亜鉛（ＺｎＳＯ4）の形態の亜鉛を添加し、亜鉛濃度：０．０５〜５ｇ／Ｌの範囲で調整してニッケル亜鉛合金めっきを形成した。
Ｎｉ付着量は、３０００μｇ／ｄｍ2であり、Ｚｎ付着量は、２５０μｇ／ｄｍ2であった。
【００９３】
（２）「有機」：有機物層形成処理
上記で形成したニッケル亜鉛合金めっき層の上に、濃度１〜３０ｇ／Ｌのカルボキシベンゾトリアゾール（ＣＢＴＡ）を含む、液温４０℃、ｐＨ５の水溶液を、２０〜１２０秒間シャワーリングして噴霧することにより行った。有機物層厚みは、２５μｍであった。
【００９４】
（粗化処理）
以下の条件にて、粗化処理１、粗化処理２、防錆処理、クロメート処理、及び、シランカップリング処理をこの順に行った。なお、極薄銅箔の厚みは３μｍとした。
・粗化処理１
液組成      ：銅１０〜２０ｇ／Ｌ、硫酸５０〜１００ｇ／Ｌ
液温        ：２５〜５０℃
電流密度    ：１〜５８Ａ／ｄｍ2
クーロン量  ：４〜８１Ａｓ／ｄｍ2
・粗化処理２
液組成      ：銅１０〜２０ｇ／Ｌ、ニッケル５〜１５ｇ／Ｌ、コバルト５〜１５ｇ／Ｌ
ｐＨ        ：２〜３
液温        ：３０〜５０℃
電流密度    ：２４〜５０Ａ／ｄｍ2
クーロン量  ：３４〜４８Ａｓ／ｄｍ2
・防錆処理
液組成      ：ニッケル５〜２０ｇ／Ｌ、コバルト１〜８ｇ／Ｌ
ｐＨ        ：２〜３
液温        ：４０〜６０℃
電流密度    ：５〜２０Ａ／ｄｍ2
クーロン量  ：１０〜２０Ａｓ／ｄｍ2
・クロメート処理
液組成      ：重クロム酸カリウム１〜１０ｇ／Ｌ、亜鉛０〜５ｇ／Ｌ
ｐＨ        ：３〜４
液温        ：５０〜６０℃
電流密度    ：０〜２Ａ／ｄｍ2
クーロン量  ：０〜２Ａｓ／ｄｍ2
・シランカップリング処理
ジアミノシラン水溶液の塗布（ジアミノシラン濃度：０．１〜０．５ｗｔ％）
【００９５】
なお、各キャリア付極薄銅箔に関して、それぞれの極薄銅箔と金属キャリアとの剥離強度は、５ｇｆ／ｃｍおよび８ｇｆ／ｃｍであった。
このようにして得られた二つのキャリア付極薄銅箔の金属キャリア同士を接触させて極薄銅箔層の上から摩擦撹拌溶接、ツール（スターロッド）の回転数２００〜１０００ｒｐｍ、ツール荷重１００〜２０００Ｎにて、二つのキャリア付極薄銅箔を接合させて、図２に示した構造の積層体を得た。
【００９６】
＜実験例３＞
以下の手順により、図２に示した構造の二つのキャリア付極薄銅箔を有する積層体を作製した。
二つのキャリア付極薄銅箔を、実験例２に示した手順を同様にして得た。なお、各キャリア付極薄銅箔に関して、それぞれの極薄銅箔と金属キャリアとの剥離強度は、５ｇｆ／ｃｍおよび８ｇｆ／ｃｍであった。
そして、二つのキャリア付極薄銅箔の金属キャリア同士を接着剤を介して密着させて、
図２に示した構造の積層体を得た。
【００９７】
＜実験例４＞
実験例１の手順において、二つのキャリア付極薄銅箔の金属キャリア同士の接合を超音波溶接にて行うかわりに、シーム溶接にて行った以外は、実験例１と同様の手順にて、図２に示した構造の二つのキャリア付極薄銅箔を有する積層体を作製した。
なお、樹脂で積層面を覆う前に、各キャリア付極薄銅箔に関して、それぞれの極薄銅箔と金属キャリアとの剥離強度を測定したところ、１３ｇｆ／ｃｍおよび１０ｇｆ／ｃｍであった。
【００９８】
＜実験例５＞
実験例２の手順において、二つのキャリア付極薄銅箔の金属キャリア同士の接合を摩擦撹拌溶接にて行うかわりに、ＴＩＧ溶接にて行った以外は、実験例２と同様の手順にて、図２に示した構造の二つのキャリア付極薄銅箔を有する積層体を作製した。
なお、樹脂で積層面を覆う前に、各キャリア付極薄銅箔に関して、それぞれの極薄銅箔と金属キャリアとの剥離強度を測定したところ、５ｇｆ／ｃｍおよび８ｇｆ／ｃｍであった。
【００９９】
＜実験例６＞
実験例３の手順において、金属キャリアの厚みを１００μｍとし、二つのキャリア付極薄銅箔の金属キャリア同士を接着剤にて接着するかわりに、かしめにて接合した以外は、実験例３と同様の手順にて、図２に示した構造の二つのキャリア付極薄銅箔を有する積層体を作製した。
なお、樹脂で積層面を覆う前に、各キャリア付極薄銅箔に関して、それぞれの極薄銅箔と金属キャリアとの剥離強度を測定したところ、５ｇｆ／ｃｍおよび８ｇｆ／ｃｍであった。
【０１００】
＜実験例７＞
実験例１の手順において、金属キャリアの厚みを７０μｍとし、二つのキャリア付極薄銅箔の金属キャリア同士の接合を超音波溶接にて行うかわりに、セルフピアッシングリベットにて接合した以外は、実験例１と同様の手順にて、図２に示した構造の二つのキャリア付極薄銅箔を有する積層体を作製した。
なお、樹脂で積層面を覆う前に、各キャリア付極薄銅箔に関して、それぞれの極薄銅箔と金属キャリアとの剥離強度を測定したところ、１３ｇｆ／ｃｍおよび１０ｇｆ／ｃｍであった。
【０１０１】
＜実験例８＞
実験例２にて得られた積層体の両銅箔の表面に、アルミ板を接触させて、このアルミ板をマスクとして当該積層体の一方の側方向、すなわち積層方向に対して一方の横からの方向、およびそれに対向する方向から、エポキシ樹脂（粘度：２．０Ｐａ・ｓ）を塗布した。
なお、アルミ板は、当該積層体を極薄銅箔について平面視したときに、少なくとも一方の対向する一対の端辺を露出させながら極薄銅箔の表面を覆う形状を有するものを両極薄銅箔について用いた。また、樹脂の塗布はアルミ板が極薄銅箔の外側まで覆われた側の一つの側面および当該一つの側面に対向する面に対して行った。
すなわち、樹脂で覆われた側の対向する一対の端辺を含む方向について、図６に示した断面構造を有する積層体が得られた。
【０１０２】
＜実験例９＞
実験例３にて得られた積層体の両銅箔の表面に、アルミ板を接触させて、このアルミ板をマスクとして当該積層体の一方の側方向、すなわち積層方向に対して一方の横からの方向、およびそれに対向する方向から、エポキシ樹脂（粘度：０．５Ｐａ・ｓ）を塗布した。
なお、アルミ板は、当該積層体を極薄銅箔について平面視したときに、少なくとも一方の対向する一対の端辺の外側まで覆う形状を有するものを両極薄銅箔について用いた。また、樹脂の塗布はアルミ板が極薄銅箔の外側まで覆われた側の一つの側面および当該一つの側面に対向する面に対して行った。
すなわち、樹脂で覆われた側の対向する一対の端辺を含む方向について、図７に示した断面構造を有する積層体が得られた。
【０１０３】
＜実験例１０＞
実験例４にて得られた積層体の両銅箔の表面に、アルミ板を接触させて、このアルミ板をマスクとして当該積層体の一方の側方向、すなわち積層方向に対して一方の横からの方向、およびそれに対向する方向から、エポキシ樹脂（粘度：３００Ｐａ・ｓ）を塗布した。
なお、アルミ板は、当該積層体を極薄銅箔について平面視したときに、少なくとも一方の対向する一対の端辺を露出させながら極薄銅箔の表面を覆う形状を有するものを両極薄銅箔について用いた。また、樹脂の塗布はアルミ板が極薄銅箔の外側まで覆われた側の一つの側面および当該一つの側面に対向する面に対して行った。
すなわち、樹脂で覆われた側の対向する一対の端辺を含む方向について、図６に示した断面構造を有する積層体が得られた。
【０１０４】
＜実験例１１＞
実験例５にて得られた積層体の両銅箔の表面に、アルミ板を接触させて、このアルミ板をマスクとして当該積層体の全部の側方向、すなわち積層方向に対して横からの全方向から、エポキシ樹脂（粘度：１Ｐａ・ｓ）を塗布した。
なお、アルミ板は、当該積層体を極薄銅箔について平面視したときに、それぞれの対向する一対の端辺についての外側まで覆う形状を有するものを両極薄銅箔について用いた。
すなわち、それぞれの対向する一対の端辺を含む方向について、図７に示した断面構造を有する積層体が得られた。
【０１０５】
＜実験例１２＞
実験例６にて得られた積層体の両銅箔の表面に、アルミ板を接触させて、このアルミ板をマスクとして当該積層体の全部の側方向、すなわち積層方向に対して横からの全方向から、エポキシ樹脂（粘度：３０００Ｐａ・ｓ）を塗布した。
なお、アルミ板は、当該積層体を極薄銅箔について平面視したときに、それぞれの対向する一対の端辺を露出させながら極薄銅箔の表面を覆う形状を有するものを両極薄銅箔について用いた。
すなわち、対向する一対の辺を含む方向の両方について、図６に示した断面構造を有する積層体が得られた。
【０１０６】
＜実験例１３＞
実験例７にて得られた積層体の両銅箔の表面に、アルミ板を接触させて、このアルミ板をマスクとして当該積層体の全部の側方向、すなわち積層方向に対して横からの全方向から、エポキシ樹脂（粘度：５Ｐａ・ｓ）を塗布した。
なお、アルミ板は、当該積層体を極薄銅箔について平面視したときに、それぞれの対向する一対の端辺についての外側まで覆う形状を有するものを両極薄銅箔について用いた。
すなわち、それぞれの対向する一対の端辺を含む方向について、図７に示した断面構造を有する積層体が得られた。
【０１０７】
＜実験例１４＞
実験例１にて得られた積層体の両銅箔の表面に、アルミ板を接触させて、このアルミ板をマスクとして当該積層体の一方の側方向、すなわち積層方向に対して一方の横からの方向、およびそれに対向する方向から、エポキシ樹脂（粘度：１５Ｐａ・ｓ）を塗布した。
なお、アルミ板は、当該積層体を極薄銅箔について平面視したときに、一つの端辺の外側まで覆い、かつ、当該端辺と対向する端辺を露出させ、また当該両端辺と直交する第２の方向については中心を境に両端部に向かって１／４の長さずつ覆う形状を有するものを、両極薄銅箔について用いた。また、樹脂の塗布はアルミ板が極薄銅箔の外側まで覆われた側の側面および当該側面に対向する面に対して行った。
すなわち、極薄銅箔を平面視したときに、樹脂で覆われた側の、露出側端辺については樹脂が極薄銅箔の表面に回り込み（図６を参照）、これに対向する端辺について極薄銅箔の表面までは樹脂が回り込まず金属キャリアとの積層面を覆う（図７を参照）構造を有する積層体が得られた。
【０１０８】
＜実験例１５＞
実験例１にて得られた積層体の両銅箔の表面にそれぞれ、銅箔よりも大きさの大きい板状プリプレグを接触させた。
なお、板状プリプレグは、当該積層体を極薄銅箔について平面視したときに、極薄銅箔の全周を覆う形状のものを用いた。その後、ホットプレスにより加熱圧着を行い積層体に板状プリプレグを積層した。当該積層体は、金属キャリアの表面に剥離可能に金属箔を接触させてなるキャリア付金属箔の二つを、前記金属キャリア同士を積層させて得られる積層体の全て樹脂で覆った構造（図３、図４）を有するものであった。
【０１０９】
＜実験例１６＞
以下の手順により、図１０に示した構造の二つのキャリア付極薄銅箔を有する積層体を作製した。
一方のキャリア付極薄銅箔の金属キャリアと他方のキャリア付極薄銅箔の金属キャリアとの間に厚み１００μｍのアルミニウム板を設けて、極薄銅箔層の上から超音波溶接機にて、超音波周波数２０ｋＨｚ、出力３００〜４５０Ｗ、振幅６５μｍ、加圧力２５０〜４００ｋｇｆ／ｃｍ2の条件で一方のキャリア付極薄銅箔と、アルミニウム板と、他方のキャリア付極薄銅箔を接合させて図１０に示した構造の積層体を得た以外は、実験例１と同様の手順にて行った。なお、クロメート処理後に積層した極薄銅層厚みは３μｍであった。
【０１１０】
＜実験例１７＞
実験例１にて得られた積層体の両銅箔の表面にそれぞれ、銅箔よりも大きさの大きい板状プリプレグを接触させた。そして、前記銅箔と接触している面とは反対側の板状プリプレグの表面にそれぞれ、板状プリプレグよりも大きさの大きい別の銅箔を接触させた。
なお、板状プリプレグは、当該積層体を極薄銅箔について平面視したときに、極薄銅箔の全周を覆う形状のものを用いた。また、別の銅箔は、当該積層体を極薄銅箔について平面視したときに、板状プリプレグの全周を覆う形状のものを用いた。その後、ホットプレスにより加熱圧着を行い積層体に板状プリプレグ、別の銅箔を積層した。当該積層体は、金属キャリアの表面に剥離可能に金属箔を接触させてなるキャリア付金属箔の二つを、前記金属キャリア同士を積層させて得られる積層体の全て樹脂で覆った構造を有しかつ、板状プリプレグの積層体と接触している面とは反対側の面に別の金属箔を有するものであった。
＜実験例１８＞
厚み１００μｍのアルミニウム板の代わりに、厚み５０μｍの黄銅板（ＪＩＳ  Ｈ３１００  合金番号Ｃ２６８０）を用い、一方のキャリア付極薄銅箔の金属キャリアと他方のキャリア付極薄銅箔の金属キャリアとの間に厚み５０μｍの黄銅板を設けて、各金属キャリアと黄銅板をエポキシ樹脂（粘度：５０Ｐａ・ｓ）で接着した以外は、実験例１６と同様に積層体を製造した。
【０１１１】
このようにして作製した積層体の両側に、表面に金属層（銅箔）が露出している側にはＦＲ−４プリプレグ（南亜プラスティック社製）、銅箔（ＪＸ日鉱日石金属（株）製、ＪＴＣ１２μｍ（製品名））を順に重ね、表面に樹脂が露出している側には、銅箔（ＪＸ日鉱日石金属（株）製、ＪＴＣ１２μｍ（製品名））、ＦＲ−４プリプレグ（南亜プラスティック社製）、銅箔（ＪＸ日鉱日石金属（株）製、ＪＴＣ１２μｍ（製品名））を順に重ね、３ＭＰａの圧力で１７０℃・１００分間ホットプレスを行い、４層または６層銅張積層板を作製した。
【０１１２】
次に、前記４層または６層銅張積層板表面の銅箔とその下の絶縁層（硬化したプリプレグ）を貫通する直径１００μｍの孔をレーザー加工機を用いて空けた。続いて、前記孔の底部に露出した内層に存在する銅箔表面と、前記孔の側面、前記４層〜６層銅張積層板表面の銅箔上に無電解銅めっき、電気銅めっきにより銅めっきを行い、内層に存在する銅箔と、４〜６層銅張積層板表面の銅箔との間に電気的接続を形成した。次に、４〜６層銅張積層板表面の銅箔の一部を塩化第二鉄系のエッチング液を用いてエッチングし、回路を形成した。このようにして、４〜６層ビルドアップ基板を作製することができる。
【０１１３】
続いて、前記４または６層ビルドアップ基板を、前記金属層上の位置で切断した後、前記積層体を構成する金属層と金属層を剥離して分離することにより、２組の２または３層ビルドアップ配線板を得た。
【０１１４】
続いて、前記の２組の２または３層ビルドアップ配線板上の、金属層（銅箔）と接触していた金属層である銅箔をエッチングし配線を形成して、２組の２または３層ビルドアップ配線板を得た。
このように、通常、ビルドアップ基板の製造に際して、例えばスルーホールを設ける場合に、薄い極薄銅箔のところでしわやバリの発生が見られることが多く、これが品質不良となり得るが、極薄銅箔が金属キャリアにより支持されるため、積層加工時にしわやバリなどの発生を抑えることができる。
【符号の説明】
【０１１５】
１０    積層金型
１１    積層体
１１ａ  金属箔
１１ｂ  離型層
１１ｃ  金属キャリア
１１ｄ  無機基板および／または金属板
１２    プリプレグ
１３    内層コア
１４    ページ
１５    ブック
１６    ビルドアップ層
２０    積層体
２１    樹脂
２２    金属キャリア
２３    金属箔
２４    離型層
３０    積層体
３１    樹脂
３２    金属箔
４０    積層体
４１    樹脂
４２    開口部
５０    積層体
５１    樹脂
５２    開口部
６０    積層体
６１    無機基板および／または金属板
【図２】
0005981600.tif 000002
【図３】
0005981600.tif 000003
【図４】
0005981600.tif 000004
【図５】
0005981600.tif 000005
【図６】
0005981600.tif 000006
【図７】
0005981600.tif 000007
【図９】
0005981600.tif 000008
【図１０】
0005981600.tif 000009
【図１１】
0005981600.tif 000010
【図１２】
0005981600.tif 000011
【図１３】
0005981600.tif 000012
【図１４】
0005981600.tif 000013
【図１５】
0005981600.tif 000014
【図１７】
0005981600.tif 000015
【図１】
0005981600.tif 000016
【図８】
0005981600.tif 000017
【図１６】
0005981600.tif 000018